(57)【要約】  偏光フィルムの製造方法は、基材層の少なくとも片面側に、二色性色素を含む偏光層を有する積層フィルムを準備する準備工程と、積層フィルムの偏光層上に、偏光層を被覆するための被覆領域と偏光層を露出させるための露出領域とを有する保護層を積層することにより保護層付き積層フィルムを得る保護層積層工程と、保護層付き積層フィルムを、偏光層を溶解し得る溶解液に接触させることにより、偏光層の一部の領域を除去して形成されたパターン化偏光層を有するパターン化偏光層付きフィルムを得る溶解液接触工程と、パターン化偏光層付きフィルムから保護層を剥離する剥離工程と、を有する。
2019082744.tif 000002
【特許請求の範囲】
【請求項１】
基材層の少なくとも片面側に、二色性色素を含む偏光層を有する積層フィルムを準備する準備工程と、
前記積層フィルムの前記偏光層上に、前記偏光層を被覆するための被覆領域と前記偏光層を露出させるための露出領域とを有する保護層を積層することにより保護層付き積層フィルムを得る保護層積層工程と、
前記保護層付き積層フィルムを、前記偏光層を溶解し得る溶解液に接触させることにより、前記偏光層の一部の領域を除去して形成されたパターン化偏光層を有するパターン化偏光層付きフィルムを得る溶解液接触工程と、
前記パターン化偏光層付きフィルムから前記保護層を剥離する剥離工程と、を有する、偏光フィルムの製造方法。
【請求項２】
前記準備工程は、
前記基材層の片面側に配向層形成用組成物を塗工して配向層を形成する配向層形成工程と、
前記基材層の前記配向層が形成された側の面に、液晶化合物及び前記二色性色素を含む偏光層形成用組成物を塗工して前記偏光層を形成する偏光層形成工程と、を有する、請求項１に記載の偏光フィルムの製造方法。
【請求項３】
前記配向層形成用組成物は、光配向性ポリマーを含み、
前記配向層形成工程は、前記配向層形成用組成物を塗工して形成された配向層用塗工層に偏光照射を行って前記配向層を形成する、請求項２に記載の偏光フィルムの製造方法。
【請求項４】
前記偏光層は、重合性液晶化合物が配向した層であり、
前記偏光層形成工程は、前記偏光層形成用組成物を塗工して形成された偏光層用塗工層に活性エネルギー線照射を行って前記偏光層を形成する、請求項２又は３に記載の偏光フィルムの製造方法。
【請求項５】
前記偏光層は、Ｘ線回折測定においてブラッグピークを示す、請求項２〜４のいずれか１項に記載の偏光フィルムの製造方法。
【請求項６】
前記露出領域は、平面視形状が円形、楕円形、長円形又は多角形であり、
前記露出領域が円形である場合の直径は、５ｃｍ以下であり、
前記露出領域が楕円形又は長円形である場合の長径は、５ｃｍ以下であり、
前記露出領域が多角形である場合、前記多角形が内接されるように描いた仮想円の直径は、５ｃｍ以下である、請求項１〜５のいずれか１項に記載の偏光フィルムの製造方法。
【請求項７】
前記偏光フィルムの長さは１０ｍ以上である、請求項１〜６のいずれか１項に記載の偏光フィルムの製造方法。
【請求項８】
前記基材層は、１／４波長板機能を有する、請求項１〜７のいずれか１項に記載の偏光フィルムの製造方法。
【請求項９】
請求項１〜７のいずれか１項に記載の偏光フィルムの製造方法で製造された偏光フィルムと、１／４波長板機能を有する位相差層とを積層する位相差層積層工程を有する、円偏光板の製造方法。
【請求項１０】
前記偏光フィルムは、長さが１０ｍ以上の長尺偏光フィルムであり、
前記位相差層は、長さが１０ｍ以上の長尺位相差層であり、
前記位相差層積層工程は、前記長尺偏光フィルムと前記長尺位相差層とを積層することにより長尺積層体を形成し、
さらに、前記長尺積層体を枚葉に裁断する裁断工程を有する、請求項９に記載の円偏光板の製造方法。
【請求項１１】
偏光領域と、偏光領域よりも低い視感度補正偏光度を有する低偏光領域と、を有する偏光フィルムであって、
前記偏光領域は、液晶化合物及び二色性色素を含むとともに、視感度補正偏光度が９０％以上であり、
前記低偏光領域は、液晶化合物及び二色性色素を含有せず、
前記低偏光領域は、平面視形状が円形、楕円形、長円形又は多角形であり、
前記低偏光領域が円形である場合の直径は、５ｃｍ以下であり、
前記低偏光領域が楕円形又は長円形である場合の長径は、５ｃｍ以下であり、
前記低偏光領域が多角形である場合、前記多角形が内接されるように描いた仮想円の直径は、５ｃｍ以下である、偏光フィルム。
【請求項１２】
前記低偏光領域は、視感度補正偏光度が１０％以下である、請求項１１に記載の偏光フィルム。
【請求項１３】
前記偏光領域は、視感度補正単体透過率が３５％以上であり、
前記低偏光領域は、視感度補正単体透過率が８０％以上である、請求項１１又は１２に記載の偏光フィルム。
【請求項１４】
前記偏光フィルムの長さは１０ｍ以上である、請求項１１〜１３のいずれか１項に記載の偏光フィルム。
【発明の詳細な説明】
【技術分野】
【０００１】
本発明は、偏光フィルムの製造方法及び偏光フィルムに関し、特に液晶化合物と二色性色素とを含む層を有する偏光フィルムの製造方法及び偏光フィルムに関する。
【背景技術】
【０００２】
有機発光ダイオード（ＯＬＥＤ）を用いた有機ＥＬ表示装置は、液晶表示装置等に比べて軽量化や薄型化が可能であるだけでなく、幅広い視野角、速い応答速度、高いコントラスト等の高画質を実現できるため、スマートフォンやテレビ、デジタルカメラ等、様々な分野で用いられている。有機ＥＬ表示装置では、外光の反射による視認性の低下を抑制するために、円偏光板等を用いて反射防止性能を向上させることが知られている。【０００３】
このような円偏光板に用いられる偏光フィルムとして、特開２０１５−２０６８５２号公報（特許文献１）及び特開２０１５−２１２８２３号公報（特許文献２）には、基材上にパターン化した液晶硬化膜を積層したパターン偏光フィルムが記載されている。
【先行技術文献】
【特許文献】
【０００４】
【特許文献１】特開２０１５−２０６８５２号公報
【特許文献２】特開２０１５−２１２８２３号公報
【発明の概要】
【発明が解決しようとする課題】
【０００５】
本発明は、視感度補正偏光度が互いに異なる少なくとも２つの領域を有する新規な偏光フィルムの製造方法及び偏光フィルムを提供することを目的とする。
【課題を解決するための手段】
【０００６】
本発明は、以下に示す偏光フィルムの製造方法及び偏光フィルムを提供する。
〔１〕  基材層の少なくとも片面側に、二色性色素を含む偏光層を有する積層フィルムを準備する準備工程と、
前記積層フィルムの前記偏光層上に、前記偏光層を被覆するための被覆領域と前記偏光層を露出させるための露出領域とを有する保護層を積層することにより保護層付き積層フィルムを得る保護層積層工程と、
前記保護層付き積層フィルムを、前記偏光層を溶解し得る溶解液に接触させることにより、前記偏光層の一部の領域を除去して形成されたパターン化偏光層を有するパターン化偏光層付きフィルムを得る溶解液接触工程と、
前記パターン化偏光層付きフィルムから前記保護層を剥離する剥離工程と、を有する、偏光フィルムの製造方法。
〔２〕  前記準備工程は、
前記基材層の片面側に配向層形成用組成物を塗工して配向層を形成する配向層形成工程と、
前記基材層の前記配向層が形成された側の面に、液晶化合物及び前記二色性色素を含む偏光層形成用組成物を塗工して前記偏光層を形成する偏光層形成工程と、を有する、〔１〕に記載の偏光フィルムの製造方法。
〔３〕  前記配向層形成用組成物は、光配向性ポリマーを含み、
前記配向層形成工程は、前記配向層形成用組成物を塗工して形成された配向層用塗工層に偏光照射を行って前記配向層を形成する、〔２〕に記載の偏光フィルムの製造方法。
〔４〕  前記偏光層は、重合性液晶化合物が配向した層であり、
前記偏光層形成工程は、前記偏光層形成用組成物を塗工して形成された偏光層用塗工層に活性エネルギー線照射を行って前記偏光層を形成する、〔２〕又は〔３〕に記載の偏光フィルムの製造方法。
〔５〕  前記偏光層は、Ｘ線回折測定においてブラッグピークを示す、〔２〕〜〔４〕のいずれかに記載の偏光フィルムの製造方法。
〔６〕  前記露出領域は、平面視形状が円形、楕円形、長円形又は多角形であり、
前記露出領域が円形である場合の直径は、５ｃｍ以下であり、
前記露出領域が楕円形又は長円形である場合の長径は、５ｃｍ以下であり、
前記露出領域が多角形である場合、前記多角形が内接されるように描いた仮想円の直径は、５ｃｍ以下である、〔１〕〜〔５〕のいずれかに記載の偏光フィルムの製造方法。
〔７〕  前記偏光フィルムの長さは１０ｍ以上である、〔１〕〜〔６〕のいずれかに記載の偏光フィルムの製造方法。
〔８〕  前記基材層は、１／４波長板機能を有する、〔１〕〜〔７〕のいずれかに記載の偏光フィルムの製造方法。
〔９〕  〔１〕〜〔７〕のいずれかに記載の偏光フィルムの製造方法で製造された偏光フィルムと、１／４波長板機能を有する位相差層とを積層する位相差層積層工程を有する、円偏光板の製造方法。
〔１０〕  前記偏光フィルムは、長さが１０ｍ以上の長尺偏光フィルムであり、
前記位相差層は、長さが１０ｍ以上の長尺位相差層であり、
前記位相差層積層工程は、前記長尺偏光フィルムと前記長尺位相差層とを積層することにより長尺積層体を形成し、
さらに、前記長尺積層体を枚葉に裁断する裁断工程を有する、〔９〕に記載の円偏光板の製造方法。
〔１１〕  偏光領域と、偏光領域よりも低い視感度補正偏光度を有する低偏光領域と、を有する偏光フィルムであって、
前記偏光領域は、液晶化合物及び二色性色素を含むとともに、視感度補正偏光度が９０％以上であり、
前記低偏光領域は、液晶化合物及び二色性色素を含有せず、
前記低偏光領域は、平面視形状が円形、楕円形、長円形又は多角形であり、
前記低偏光領域が円形である場合の直径は、５ｃｍ以下であり、
前記低偏光領域が楕円形又は長円形である場合の長径は、５ｃｍ以下であり、
前記低偏光領域が多角形である場合、前記多角形が内接されるように描いた仮想円の直径は、５ｃｍ以下である、偏光フィルム。
〔１２〕  前記低偏光領域は、視感度補正偏光度が１０％以下である、〔１１〕に記載の偏光フィルム。
〔１３〕  前記偏光領域は、視感度補正単体透過率が３５％以上であり、
前記低偏光領域は、視感度補正単体透過率が８０％以上である、〔１１〕又は〔１２〕に記載の偏光フィルム。
〔１４〕  前記偏光フィルムの長さは１０ｍ以上である、〔１１〕〜〔１３〕のいずれか１項に記載の偏光フィルム。
【発明の効果】
【０００７】
本発明によれば、視感度補正偏光度が互いに異なる少なくとも２つの領域を有する偏光フィルムの製造方法を提供することができる。
【図面の簡単な説明】
【０００８】
【図１】本発明の偏光フィルムの一例を示す概略平面図である。
【図２】（ａ）〜（ｅ）は本発明の偏光フィルムの製造工程の各工程で得られる層構造の一例を示す概略断面図である。
【図３】（ａ）〜（ｃ）は、それぞれ本発明の円偏光板の一例を示す概略断面図である。
【発明を実施するための形態】
【０００９】
以下、図面を参照して、本発明の偏光フィルムの製造方法及び偏光フィルムの好ましい実施形態について説明する。なお、本発明の範囲はここで説明する実施の形態に限定されるものではなく、本発明の趣旨を損なわない範囲で種々の変更をすることができる。
【００１０】
［第１の実施形態（偏光フィルムの製造方法及び偏光フィルム）］
図１は、本発明の偏光フィルムの一例を示す概略平面図である。図２（ａ）〜（ｅ）は、図１に示す偏光フィルムの製造工程の各工程で得られる層構造を示す概略断面図である。図２（ｅ）は、図１のＸ−Ｘ断面図である。本実施の形態の偏光フィルム１の製造方法は、
基材層１３の少なくとも片面側に、二色性色素を含む偏光層１１を有する積層フィルム６２（図２（ｂ））を準備する準備工程と、
積層フィルム６２の偏光層１１上に、偏光層１１を被覆するための被覆領域３５ａと偏光層１１を露出させるための露出領域３５ｂとを有する保護層３５を積層することにより保護層付き積層フィルム６３（図２（ｃ））を得る保護層積層工程と、
保護層付き積層フィルム６３を、偏光層１１を溶解し得る溶解液に接触させることにより、偏光層１１の一部の領域を除去して形成されたパターン化偏光層１１’を有するパターン化偏光層付きフィルム６４（図２（ｄ））を得る溶解液接触工程と、
パターン化偏光層付きフィルム６４から保護層３５を剥離する剥離工程と、を有する。これにより、例えば、図１及び図２（ｅ）に示す、パターン化偏光層１１’を有する偏光フィルム１を製造することができる。偏光層１１は、液晶化合物を含んでいてもよく、重合性液晶化合物が配向した層であってもよい。
【００１１】
（偏光フィルム）
上記の製造方法によって得られる偏光フィルムの一例について説明する。図１に示す偏光フィルム１は、光吸収異方性の機能を有するフィルムであって、パターン化偏光層１１’を有する。パターン化偏光層１１’は、偏光領域１１ａと、偏光領域１１ａよりも低い視感度補正偏光度（Ｐｙ）を有する低偏光領域１１ｂとを有する。偏光領域１１ａは、液晶化合物及び二色性色素を含むとともに、視感度補正偏光度が９０％以上である。低偏光領域１１ｂは、液晶化合物及び二色性色素を含有しておらず、パターン化偏光層１１’の開口部であることが好ましい。偏光フィルム１は、基材層１３上に、上記パターン化偏光層１１’を有するものであってもよい。
【００１２】
偏光フィルム１は、パターン化偏光層１１’を有するものであるが、上記した基材層１３のほかに、さらに配向層１２、その他の層等を有していてもよい。配向層１２の詳細については後述する。その他の層としては、例えば、パターン化偏光層１１’の表面を保護する等の目的で設けられた表面保護層を挙げることができる。偏光フィルム１が基材層１３を有する場合には、パターン化偏光層１１’の基材層１３とは反対側の面に表面保護層を設けることが好ましく、基材層１３を剥離して用いる場合には、パターン化偏光層１１’の基材層１３を剥離した側の面に表面保護層を設けてもよい。表面保護層は１層構造であってもよく、多層構造であってもよい。表面保護層が多層構造である場合、各層は同じ材料から形成されていてもよく、互いに異なる材料から形成されていてもよい。
【００１３】
なお、図２（ｅ）に示す偏光フィルム１では、基材層１３の片面側に配向層１２及びパターン化偏光層１１’を有する例を示しているが、基材層１３の両面に配向層及びパターン化偏光層を有していてもよい。基材層１３の両面に設けられるパターン化偏光層の構造は、互いに同じであってもよく、互いに異なっていてもよい。
【００１４】
偏光フィルム１は、長さが１０ｍ以上の長尺状の偏光フィルムであってもよく、この場合、偏光フィルム１はロール状に巻回された巻回体とすることができる。この巻回体から偏光フィルムを連続的に繰り出して、後述する位相差層と積層する、枚葉に切断する等の工程を行うことができる。巻回体とする長尺状の偏光フィルムの長さは１０ｍ以上であれば特に限定されないが、例えば１００００ｍ以下とすることができる。
【００１５】
パターン化偏光層１１’の偏光領域１１ａは、液晶化合物及び二色性色素を含有することができる。偏光領域１１ａは、視感度補正偏光度（Ｐｙ）が９０％以上であることが好ましく、９２％以上であることがより好ましく、９５％以上であることがさらに好ましく、通常１００％以下である。また、偏光領域１１ａは、視感度補正単体透過率（Ｔｙ）を例えば３５％以上とすることが好ましく、４０％以上であることがより好ましく、４４％以上であることがさらに好ましく、通常５０％未満である。
【００１６】
パターン化偏光層１１’の低偏光領域１１ｂは、液晶化合物及び二色性色素を含有しないことが好ましく、偏光領域１１ａよりも低い視感度補正偏光度（Ｐｙ）を有し、偏光領域１１ａよりも高い視感度補正単体透過率（Ｔｙ）を有することが好ましい。低偏光領域１１ｂの視感度補正偏光度（Ｐｙ）は、例えば１０％以下とすることができ、５％以下であることが好ましく、１％以下であることがより好ましく、０％であってもよい。また、低偏光領域１１ｂの視感度補正単体透過率（Ｔｙ）は、例えば８０％以上とすることができ、８５％以上であることが好ましく、８８％以上であることがより好ましく、通常９８％以下である。
【００１７】
本明細書における視感度補正偏光度（Ｐｙ）及び視感度補正単体透過率（Ｔｙ）は、分光光度計を用いて測定した偏光度及び単体透過率に基づいて算出することができる。例えば、可視光である波長３８０ｎｍ〜７８０ｎｍの範囲で透過軸方向（配向垂直方向）の透過率（Ｔ１）及び吸収軸方向（配向同一方向）の透過率（Ｔ２）を、分光光度計に偏光子付フォルダーをセットした装置を用いてダブルビーム法で測定することができる。可視光範囲での偏光度及び単体透過率は、下記式（式１）及び（式２）を用いて各波長における偏光度及び単体透過率を算出し、さらにＪＩＳ  Ｚ  ８７０１の２度視野（Ｃ光源）により視感度補正を行うことで、視感度補正単体透過率（Ｔｙ）及び視感度補正偏光度（Ｐｙ）で算出することができる。
【００１８】
偏光度［％］＝｛（Ｔ１−Ｔ２）／（Ｔ１＋Ｔ２）｝×１００      （式１）
単体透過率［％］＝（Ｔ１＋Ｔ２）／２      （式２）
【００１９】
偏光領域１１ａの占有面積及び低偏光領域１１ｂの占有面積は、偏光フィルム１に要求される特性に応じて適宜選択すればよい。偏光フィルム１の表面積に対する、偏光領域１１ａ及び低偏光領域１１ｂの占有面積の合計の割合は、９０％以上であることが好ましく、９５％以上であることがより好ましく、９９％以上であることがさらに好ましい。また、偏光領域１１ａの占有面積と低偏光領域１１ｂの占有面積の合計面積に対して、偏光領域１１ａの占有面積は、５０％以上であることが好ましく、７０％以上であることがより好ましく、８０％以上であることがさらに好ましい。例えば、図１に示すように、低偏光領域１１ｂの専有面積が偏光領域１１ａの専有面積よりも小さく、低偏光領域１１ｂを取り囲むように偏光領域１１ａを設けてもよい。図１に示す偏光フィルム１では、１つの円形の低偏光領域１１ｂを取り囲むように偏光領域１１ａを設けているが、低偏光領域１１ｂはそれぞれ独立に複数設けられていてもよい。
【００２０】
偏光領域１１ａの形状及び低偏光領域１１ｂの形状は特に限定されないが、例えば、図１に示すように、低偏光領域１１ｂを取り囲むように偏光領域１１ａを設ける場合、低偏光領域１１ｂは、平面視形状が、円形；楕円形；長円形；三角形、正方形、矩形、菱形等の多角形；文字形状；これらの組み合わせ等、任意の形状に形成することができる。
【００２１】
低偏光領域１１ｂは、平面視形状が円形、楕円形、長円形、又は多角形であることが好ましい。低偏光領域１１ｂが円形である場合、その直径は５ｃｍ以下であることが好ましく、３ｃｍ以下であることがより好ましく、２ｃｍ以下であることがさらに好ましい。低偏光領域１１ｂが楕円形又は長円形である場合、その長軸は５ｃｍ以下であることが好ましく、３ｃｍ以下であることがより好ましく、２ｃｍ以下であることがさらに好ましい。低偏光領域１１ｂが多角形である場合、この多角形が内接されるように描いた仮想円の直径は５ｃｍ以下であることが好ましく、３ｃｍ以下であることがより好ましく、２ｃｍ以下であることがさらに好ましい。上記した形状の低偏光領域１１ｂは、スマートフォンやタブレット等に設けられたカメラのレンズ位置に対応させる領域として好適に用いることができる。低偏光領域１１ｂが液晶化合物及び二色性色素を含有しないことにより、優れた透明性を得ることができるため、カメラの性能を向上させることができる。
【００２２】
さらに、偏光領域１１ａと低偏光領域１１ｂとを、それぞれ平面視形状が線状、帯状、波形状等の形状となるように設けてもよい。この場合、偏光領域１１ａと低偏光領域１１ｂとはそれぞれ交互に複数設けられていてもよい。この場合、偏光領域１１ａ及び低偏光領域１１ｂの幅は、それぞれ独立して、１μｍ〜１０ｍｍであることが好ましく、１μｍ〜１ｍｍであることがより好ましく、１μｍ〜１００μｍであることがさらに好ましい。
【００２３】
なお、偏光フィルムが長尺状の偏光フィルムである場合、長尺状の偏光フィルムは通常、偏光フィルムの用途等に応じて所定サイズに裁断されるため、裁断後の偏光フィルムの所定の位置に偏光領域１１ａや低偏光領域１１ｂが形成されるように、長尺状の偏光フィルムにおける偏光領域や低偏光領域の配置を設定することが好ましい。例えば、裁断後の偏光フィルムが図１に示す偏光フィルム１である場合には、長尺状の偏光フィルムの長さ方向及び／又は幅方向に、所定の間隔で複数の低偏光領域１１ｂを設けることが好ましい。
【００２４】
パターン化偏光層１１’の偏光領域１１ａの厚みは、０．５μｍ以上であることが好ましく、１μｍ以上であることがより好ましく、また、５μｍ以下であることが好ましく、３μｍ以下であることがより好ましい。また、低偏光領域１１ｂの厚みは、０．５μｍ未満であることが好ましく、０ｍであることがより好ましい。偏光領域１１ａ及び低偏光領域１１ｂの厚みは、干渉膜厚計、レーザー顕微鏡、又は触針式膜厚計等で測定することができる。
【００２５】
次に、図２（ａ）〜（ｅ）に基づいて、偏光フィルム１の製造方法の各工程について説明する。
【００２６】
（準備工程）
準備工程で準備する積層フィルム６２は、基材層１３の少なくとも片面側に偏光層１１を有するものであれば特に限定されないが、図２（ｂ）に示すように、基材層１３上に配向層１２、偏光層１１がこの順に積層されたものであることが好ましい。このような積層フィルム６２は、基材層１３の一方の面に配向層形成用組成物を塗工して配向層１２を形成して配向層付き基材層６１を得る配向層形成工程と（図２（ａ））、配向層付き基材層６１の配向層１２が形成された側の面に、偏光層形成用組成物を塗工して偏光層１１を形成する偏光層形成工程とを経て製造することができる。
【００２７】
（基材層）
基材層１３は、偏光フィルム１を製造する際に、配向層１２や偏光層１１を支持するために用いることができ、また、偏光フィルム１のパターン化偏光層１１’を支持するために用いることができる。
【００２８】
基材層１３は、ガラス基材であっても樹脂基材であってもよいが、樹脂基材であることが好ましい。また、偏光フィルム１を連続的に製造できる点から、基材層１３は、ロール状に巻回した長尺の樹脂基材を巻き出したものであることがより好ましい。樹脂基材は、可視光を透過し得る透光性を有する基材であることが好ましい。ここで、透光性とは、波長３８０〜７８０ｎｍの波長域の光に対して視感度補正単体透過率が８０％以上であることをいう。
【００２９】
基材層１３の厚みは、実用的な取り扱いができる程度の質量である点では、薄い方が好ましいが、薄すぎると強度が低下し、加工性に劣る傾向がある。基材層１３の厚みは、通常、５μｍ〜３００μｍであり、好ましくは２０μｍ〜２００μｍである。また、基材層１３は、剥離可能に設けられていてもよく、例えば、偏光フィルム１のパターン化偏光層１１’を、表示装置をなす部材や後述する位相差層等に貼合した後、偏光フィルム１から剥離できるものであってもよい。これにより、偏光フィルム１のさらなる薄膜化効果が得られる。
【００３０】
樹脂基材を構成する樹脂としては、例えば、ポリエチレン、ポリプロピレン等のポリオレフィン；ノルボルネン系ポリマー等の環状オレフィン系樹脂；ポリビニルアルコール；ポリエチレンテレフタレート；ポリメタクリル酸エステル；ポリアクリル酸エステル；トリアセチルセルロース、ジアセチルセルロース及びセルロースアセテートプロピオネート等のセルロースエステル；ポリエチレンナフタレート；ポリカーボネート；ポリスルホン；ポリエーテルスルホン；ポリエーテルケトン；ポリフェニレンスルフィド及びポリフェニレンオキシド；等を挙げることができる。
【００３１】
市販のセルロースエステルの樹脂基材としては、“フジタックフィルム”（富士写真フイルム株式会社製）；“ＫＣ８ＵＸ２Ｍ”、“ＫＣ８ＵＹ”及び“ＫＣ４ＵＹ”（以上、コニカミノルタオプト株式会社製）等が挙げられる。
【００３２】
市販の環状オレフィン系樹脂としては、“Ｔｏｐａｓ”（登録商標）（Ｔｉｃｏｎａ社（独）製）、“アートン”（登録商標）（ＪＳＲ株式会社製）、“ゼオノア（ＺＥＯＮＯＲ）”（登録商標）、“ゼオネックス（ＺＥＯＮＥＸ）”（登録商標）（以上、日本ゼオン株式会社製）及び“アペル”（登録商標）（三井化学株式会社製）が挙げられる。このような環状オレフィン系樹脂を、溶剤キャスト法、溶融押出法等の公知の手段により製膜して、樹脂基材とすることができる。市販されている環状オレフィン系樹脂の樹脂基材を用いることもできる。市販の環状オレフィン系樹脂の樹脂基材としては、“エスシーナ”（登録商標）、“ＳＣＡ４０”（登録商標）（以上、積水化学工業株式会社製）、“ゼオノアフィルム”（登録商標）（オプテス株式会社製）及び“アートンフィルム”（登録商標）（ＪＳＲ株式会社製）が挙げられる。
【００３３】
基材層１３は、１層構造であってもよく２層以上の多層構造であってもよい。基材層１３が多層構造である場合、各層は同じ材料から形成されていてもよく、互いに異なる材料から形成されていてもよい。
【００３４】
また、基材層１３は１／４波長板機能を有していてもよい。基材層１３が１／４波長板機能を有することにより、基材層１３とパターン化偏光層１１’との組み合わせにより、円偏光板の機能を有する偏光フィルムを得ることができる。これにより、偏光フィルム１に、基材層１３とは別に１／４波長板機能を有する位相差層を貼合しなくても、円偏光板を得ることができる。また、基材層１３が多層構造である場合、１／２波長板機能を有する層と１／４波長板機能を有する層とが積層されたものを用い、パターン化偏光層１１’を１／２波長板機能を有する層側に積層することにより、円偏光板を得ることができる。あるいは、基材層１３が多層構造である場合、逆波長分散性の１／４波長板機能を有する層とポジティブＣプレート機能を有する層とが積層されたものを用いることによっても、円偏光板を得ることができる。
【００３５】
（偏光層）
偏光層１１は二色性色素を含むものであれば特に限定されないが、液晶化合物と二色性色素とを含有する領域を有することが好ましい。偏光層１１が偏光フィルム１平面の偏光特性を有する場合、二色性色素と液晶化合物が偏光フィルム１平面に対して水平配向した状態である領域を有することが好ましい。また、偏光層１１が偏光フィルム１の膜厚方向の偏光特性を有する場合、二色性色素と液晶化合物が偏光フィルム１平面に対して水平配向した状態である領域を有することが好ましい。
【００３６】
偏光層１１のうち、二色性色素と液晶化合物が偏光フィルム１面に対して水平配向した状態である領域は、波長λｎｍの光に対する液晶配向水平方向の吸光度Ａ１（λ）と液晶配向面内垂直方向の吸光度Ａ２（λ）の比である二色比（＝Ａ１（λ）／Ａ２（λ））が７以上であれば好ましく、２０以上であればより好ましく、さらに好ましくは３０以上である。この値が高ければ高い程、吸収選択性の優れる偏光特性を有することを示す。二色性色素の種類にもよるが、偏光層１１がネマチック液晶相である場合には、上記比は５〜１０程度である。なお、偏光層１１がネマチック液晶相及びスメクチック液晶相である場合、液晶化合物と二色性色素とが相分離していないことは、例えば、各種顕微鏡による表面観察やヘイズメーターによる散乱度測定により確認できる。
【００３７】
偏光層１１の厚みは、０．５μｍ以上であることが好ましく、１μｍ以上であることがより好ましく、また、１０μｍ以下であることが好ましく、５μｍ以下であることがより好ましい。偏光層１１の厚みは、干渉膜厚計、レーザー顕微鏡、又は触針式膜厚計等で測定することができる。
【００３８】
（配向層形成工程）
配向層形成工程では、基材層１３の一方の面に配向層形成用組成物を塗工して配向層１２を形成して配向層付き基材層６１を得る（図２（ａ））。配向層形成工程で形成される配向層１２は、その上に積層される液晶化合物を、所望の方向に液晶配向させる配向規制力を有することができる。配向層形成用組成物としては、後述する配向性ポリマー組成物、光配向膜形成用組成物、グルブ配向膜を形成するための樹脂材料を含む組成物等を用いることができる。
【００３９】
配向層１２は、液晶化合物の液晶配向を容易にする。水平配向、垂直配向、ハイブリッド配向、傾斜配向等の液晶配向の状態は、配向層１２及び液晶化合物の性質によって変化し、その組み合わせは任意に選択することができる。例えば、配向層１２が配向規制力として水平配向を発現させる材料であれば、液晶化合物は水平配向又はハイブリッド配向を形成することができ、配向層１２が垂直配向を発現させる材料であれば、液晶化合物は垂直配向又は傾斜配向を形成することができる。水平、垂直等の表現は、偏光フィルム１平面を基準とした場合の、配向した液晶化合物の長軸の方向を表す。例えば、垂直配向とは偏光フィルム１平面に対して垂直な方向に、配向した重合性液晶の長軸を有することである。ここでいう垂直とは、偏光フィルム１平面に対して９０°±２０°のことを意味する。偏光フィルム１は、偏光フィルム１平面の偏光特性を有することが好ましいため、配向層１２は水平配向を発現させる材料を用いて形成することが好ましい。
【００４０】
配向層１２の配向規制力は、配向層１２が配向性ポリマーから形成されている場合は、表面状態やラビング条件によって任意に調整することが可能であり、光配向性ポリマーから形成されている場合は、偏光照射条件等によって任意に調整することが可能である。また、重合性液晶化合物の表面張力や液晶性等の物性を選択することにより、液晶配向を制御することもできる。
【００４１】
配向層１２の厚みは、通常１０ｎｍ〜５０００ｎｍであり、１０ｎｍ〜１０００ｎｍであることが好ましく、３０ｎｍ〜３００ｎｍであることがより好ましい。また、基材層１３と偏光層１１との間に形成される配向層１２は、配向層１２上に偏光層１１を形成する際に使用される溶剤に不溶であり、また、溶剤の除去や液晶の配向のための加熱処理における耐熱性を有するものが好ましい。
【００４２】
配向層１２としては、配向性ポリマーからなる配向膜、光配向膜、又は、グルブ（ｇｒｏｏｖｅ）配向膜等が挙げられる。基材層１３が長尺の樹脂基材を巻回した巻回体から巻き出されたものである場合には、配向層１２は、その配向方向を容易に制御できる点から光配向膜であることが好ましい。
【００４３】
配向性ポリマーとしては、分子内にアミド結合を有するポリアミドやゼラチン類、分子内にイミド結合を有するポリイミド、その加水分解物であるポリアミック酸、ポリビニルアルコール、アルキル変性ポリビニルアルコール、ポリアクリルアミド、ポリオキサゾール、ポリエチレンイミン、ポリスチレン、ポリビニルピロリドン、ポリアクリル酸、又は、ポリアクリル酸エステル類等が挙げられる。中でも、ポリビニルアルコールが好ましい。これらの配向性ポリマーは、単独で用いてもよいし、２種以上を組み合わせて用いてもよい。
【００４４】
配向性ポリマーからなる配向膜は、通常、配向性ポリマーを溶剤に溶解させた組成物（以下、「配向性ポリマー組成物」ということがある。）を基材層１３に塗布し、溶剤を除去する、又は、配向性ポリマー組成物を基材層１３に塗布し、溶剤を除去し、ラビングすること（ラビング法）によって得ることができる。
【００４５】
配向性ポリマー組成物に用いられる溶剤としては、水；メタノール、エタノール、エチレングリコール、イソプロピルアルコール、プロピレングリコール、メチルセロソルブ、ブチルセロソルブ又はプロピレングリコールモノメチルエーテル等のアルコール溶剤；酢酸エチル、酢酸ブチル、エチレングリコールメチルエーテルアセテート、γ−ブチロラクトン、プロピレングリコールメチルエーテルアセテート又は乳酸エチル等のエステル溶剤；アセトン、メチルエチルケトン、シクロペンタノン、シクロヘキサノン、メチルアミルケトン又はメチルイソブチルケトン等のケトン溶剤；ペンタン、ヘキサン又はヘプタン等の脂肪族炭化水素溶剤；トルエン又はキシレン等の芳香族炭化水素溶剤、アセトニトリル等のニトリル溶剤；テトラヒドロフラン又はジメトキシエタン等のエーテル溶剤；クロロホルム又はクロロベンゼン等の塩素置換炭化水素溶剤；等が挙げられる。これら溶剤は、単独で用いてもよいし、２種以上を組み合わせて用いてもよい。
【００４６】
配向性ポリマー組成物中の配向性ポリマーの含有量は、配向性ポリマーが、溶剤に完溶できる範囲であればよいが、溶液に対して固形分換算で０．１〜２０質量％が好ましく、０．１〜１０質量％がより好ましい。
【００４７】
配向性ポリマー組成物としては、市販の配向膜材料をそのまま使用してもよい。市販の配向膜材料としては、サンエバー（登録商標）（日産化学工業株式会社製）又はオプトマー（登録商標）（ＪＳＲ株式会社製）等が挙げられる。
【００４８】
配向性ポリマー組成物を基材層１３に塗布する方法としては、スピンコーティング法、エクストルージョン法、グラビアコーティング法、ダイコーティング法、バーコーティング法又はアプリケータ法等の塗布方法や、フレキソ法等の印刷法等の公知の方法が挙げられる。偏光フィルム１を、Ｒｏｌｌ−ｔｏ−Ｒｏｌｌ形式の連続的製造方法により製造する場合、当該塗布方法には通常、グラビアコーティング法、ダイコーティング法又はフレキソ法等の印刷法を採用することができる。
【００４９】
配向性ポリマー組成物に含まれる溶剤を除去することにより、配向性ポリマーの乾燥被膜が形成される。溶剤の除去方法としては、自然乾燥法、通風乾燥法、加熱乾燥法及び減圧乾燥法等が挙げられる。その後、上記乾燥被膜を、ラビング布が巻きつけられた回転しているラビングロールに接触させて、配向層１２を形成することができる。
【００５０】
光配向膜は、通常、光反応性基を有するポリマー又はモノマーと、溶剤とを含む組成物（以下、「光配向膜形成用組成物」ということがある。）を基材層１３に塗工して形成された配向層用塗工層に、偏光（好ましくは、偏光ＵＶ）を照射することによって得ることができる。光配向膜は、照射する偏光の偏光方向を選択することにより、配向規制力の方向を任意に制御できる点でより好ましい。
【００５１】
光反応性基とは、光を照射することにより液晶配向能を生じる基をいう。具体的には、光を照射することで生じる分子の配向誘起又は異性化反応、二量化反応、光架橋反応、又は光分解反応のような、液晶配向能の起源となる光反応を生じるものである。当該光反応性基の中でも、二量化反応又は光架橋反応を起こすものが、配向性に優れる点で好ましい。以上のような反応を生じうる光反応性基としては、不飽和結合、特に二重結合を有するものが好ましく、炭素−炭素二重結合（Ｃ＝Ｃ結合）、炭素−窒素二重結合（Ｃ＝Ｎ結合）、窒素−窒素二重結合（Ｎ＝Ｎ結合）、及び炭素−酸素二重結合（Ｃ＝Ｏ結合）からなる群より選ばれる少なくとも一つを有する基がより好ましい。
【００５２】
Ｃ＝Ｃ結合を有する光反応性基としては例えば、ビニル基、ポリエン基、スチルベン基、スチルバゾ−ル基、スチルバゾリウム基、カルコン基又はシンナモイル基等が挙げられる。反応性の制御が容易であるという点や光配向時の配向規制力発現の観点から、カルコン基又はシンナモイル基であることが好ましい。Ｃ＝Ｎ結合を有する光反応性基としては、芳香族シッフ塩基又は芳香族ヒドラゾン等の構造を有する基が挙げられる。Ｎ＝Ｎ結合を有する光反応性基としては、アゾベンゼン基、アゾナフタレン基、芳香族複素環アゾ基、ビスアゾ基又はホルマザン基等や、アゾキシベンゼンを基本構造とするものが挙げられる。Ｃ＝Ｏ結合を有する光反応性基としては、ベンゾフェノン基、クマリン基、アントラキノン基又はマレイミド基等を挙げることができる。これらの基は、アルキル基、アルコキシ基、アリール基、アリルオキシ基、シアノ基、アルコキシカルボニル基、ヒドロキシル基、スルホン酸基又はハロゲン化アルキル基等の置換基を有していてもよい。
【００５３】
光配向膜形成用組成物の溶剤としては、光反応性基を有するポリマー及びモノマーを溶解するものが好ましく、該溶剤としては、例えば、前記の配向性ポリマー組成物の溶剤として挙げられた溶剤等が挙げられる。
【００５４】
光配向膜形成用組成物中の、光反応性基を有するポリマー又はモノマーの含有量は、当該光反応性基を有するポリマー又はモノマーの種類や製造しようとする光配向膜の厚さによって適宜調節できるが、０．２質量％以上とすることが好ましく、０．３〜１０質量％の範囲が特に好ましい。また、光配向膜の特性が著しく損なわれない範囲で、ポリビニルアルコールやポリイミド等の高分子材料や光増感剤が含まれていてもよい。
【００５５】
光配向膜形成用組成物を基材層１３に塗工する方法としては、上記した配向性ポリマー組成物を基材層１３に塗工する方法と同様の方法が挙げられる。塗工された光配向膜形成用組成物から、溶剤を除去する方法としては、例えば、配向性ポリマー組成物から溶剤を除去する方法と同じ方法が挙げられる。
【００５６】
偏光照射は、基材層１３の上に塗工された光配向膜形成用組成物から溶剤を除去した乾燥被膜上から直接行ってもよく、基材層１３を透過した偏光が乾燥被膜に照射されるように基材層１３側から行ってもよい。また、偏光照射に用いられる偏光は、実質的に平行光であることが特に好ましい。照射する偏光の波長は、光反応性基を有するポリマー又はモノマーの光反応性基が、光エネルギーを吸収し得る波長領域のものがよい。具体的には、波長２５０〜４００ｎｍの範囲のＵＶ（紫外光）が特に好ましい。偏光照射に用いる光源としては、キセノンランプ、高圧水銀ランプ、超高圧水銀ランプ、メタルハライドランプ、ＫｒＦ、ＡｒＦ等の紫外光レーザー等が挙げられ、高圧水銀ランプ、超高圧水銀ランプ又はメタルハライドランプがより好ましい。これらのランプは、波長３１３ｎｍの紫外光の発光強度が大きいため好ましい。光源からの光を、適当な偏光子を通過して照射することにより、偏光を照射することができる。かかる偏光子としては、偏光フィルターやグラントムソン、グランテーラー等の偏光プリズムやワイヤーグリッドタイプの偏光子を用いることができる。
【００５７】
なお、ラビングや偏光照射を行う時に、マスキングを行えば、液晶配向の方向が異なる複数の領域（パターン）を形成することもできる。
【００５８】
グルブ（ｇｒｏｏｖｅ）配向膜は、膜表面に凹凸パターン又は複数のグルブ（溝）を有する膜である。等間隔に並んだ複数の直線状のグルブを有する膜に液晶分子を置いた場合、その溝に沿った方向に液晶分子が配向する。
【００５９】
グルブ配向膜を得る方法としては、感光性ポリイミド膜表面にパターン形状のスリットを有する露光用マスクを介して露光後、現像及びリンス処理を行って凹凸パターンを形成する方法、表面に溝を有する板状の原盤に、硬化前のＵＶ硬化性樹脂の層を形成し、樹脂層を基材へ移してから硬化する方法、基材上に形成した硬化前のＵＶ硬化性樹脂の膜に、複数の溝を有するロール状の原盤を押し当てて凹凸を形成し、その後硬化する方法等が挙げられる。具体的には、特開平６−３４９７６号公報及び特開２０１１−２４２７４３号公報記載の方法等が挙げられる。
【００６０】
配向乱れの小さな配向を得るためには、グルブ配向膜の凸部の幅は０．０５μｍ〜５μｍであることが好ましく、凹部の幅は０．１μｍ〜５μｍであることが好ましく、凹凸の段差の深さは２μｍ以下であることが好ましく、０．０１μｍ〜１μｍ以下であることが好ましい。
【００６１】
（偏光層形成工程）
偏光層形成工程では、配向層付き基材層６１の配向層１２が形成された側の面に、偏光層形成用組成物を塗工して偏光層１１を形成する。偏光層形成用組成物は、液晶化合物及び二色性色素を含む組成物であって、溶剤及び重合開始剤を含むことが好ましく、増感剤、重合禁止剤、レベリング剤、反応性添加剤等を含んでいてもよい。
【００６２】
（液晶化合物）
偏光層形成用組成物に含まれる液晶化合物としては、公知の液晶化合物を用いることができる。液晶化合物の種類は特に限定されず、棒状液晶化合物、円盤状液晶化合物、及びこれらの混合物を用いることができる。また、液晶化合物は、高分子液晶化合物であってもよく、重合性液晶化合物であってもよく、これらの混合物であってもよい。
【００６３】
液晶化合物としては、重合性液晶化合物を用いることが好ましい。重合性液晶化合物を用いることにより、偏光フィルムの色相を任意に制御することができるとともに、偏光フィルムを大幅に薄型化できる。また、延伸処理を行うことなく偏光フィルムを製造することができるので、熱による延伸緩和のない非伸縮性の偏光フィルムとすることができる。
【００６４】
重合性液晶化合物とは、重合性基を有し、かつ、液晶性を有する化合物をいう。重合性基は、重合反応に関与する基を意味し、光重合性基であることが好ましい。ここで、光重合性基とは、後述する光重合開始剤から発生した活性ラジカルや酸等によって重合反応に関与し得る基をいう。重合性基としては、ビニル基、ビニルオキシ基、１−クロロビニル基、イソプロペニル基、４−ビニルフェニル基、アクリロイルオキシ基、メタクリロイルオキシ基、オキシラニル基、オキセタニル基等が挙げられる。中でも、アクリロイルオキシ基、メタクリロイルオキシ基、ビニルオキシ基、オキシラニル基及びオキセタニル基が好ましく、アクリロイルオキシ基がより好ましい。液晶性は、サーモトロピック液晶でもリオトロピック液晶でもよいが、本実施の形態の偏光層１１のように二色性色素と混合する場合には、サーモトロピック液晶を用いることが好ましい。
【００６５】
重合性液晶化合物がサーモトロピック液晶である場合は、ネマチック液晶相を示すサーモトロピック性液晶化合物であってもよいし、スメクチック液晶相を示すサーモトロピック性液晶化合物であってもよい。重合性液晶化合物が示す液晶状態は、スメクチック相であることが好ましく、高性能化の観点から高次スメクチック相であることがより好ましい。中でも、スメクチックＢ相、スメクチックＤ相、スメクチックＥ相、スメクチックＦ相、スメクチックＧ相、スメクチックＨ相、スメクチックＩ相、スメクチックＪ相、スメクチックＫ相又はスメクチックＬ相を形成する高次スメクチック液晶化合物がより好ましく、スメクチックＢ相、スメクチックＦ相又はスメクチックＩ相を形成する高次スメクチック液晶化合物がさらに好ましい。重合性液晶化合物が形成する偏光層１１がこれらの高次スメクチック相であると、偏光層１１に偏光性能のより高い領域を形成することができる。また、このように偏光性能の高い領域は、Ｘ線回折測定においてヘキサチック相やクリスタル相といった高次構造由来のブラッグピークが得られるものである。当該ブラッグピークは分子配向の周期構造に由来するピークであり、その周期間隔が３〜６Åである膜を得ることができる。本実施の形態の偏光フィルム１では、偏光層１１が重合性液晶化合物がスメクチック相の状態で重合された重合体を含むことにより、偏光層１１により高い偏光特性を付与できるため好ましい。
【００６６】
重合性液晶化合物が、ネマチック液晶相やスメクチック液晶相を示すか否かは、例えば、以下のようにして確認できる。基材に偏光膜形成用組成物を塗布して塗布膜を形成した後、重合性液晶化合物が重合しない条件で加熱処理することで塗布膜に含有される溶剤を除去する。続いて、基材上に形成された塗布膜を等方相温度まで加熱し、徐々に冷却することで発現する液晶相を、偏光顕微鏡によるテクスチャー観察、Ｘ線回折測定又は示差走査熱量測定により検査する。
【００６７】
このような重合性液晶化合物としては、具体的には、下記式（Ａ）
Ｕ１−Ｖ１−Ｗ１−Ｘ１−Ｙ１−Ｘ２−Ｙ２−Ｘ３−Ｗ２−Ｖ２−Ｕ２      （Ａ）
［式（Ａ）中、Ｘ１、Ｘ２及びＸ３は、それぞれ独立に、２価の芳香族基又は２価の脂環式炭化水素基を表し、ここで、該２価の芳香族基又は２価の脂環式炭化水素基に含まれる水素原子は、ハロゲン原子、炭素数１〜４のアルキル基、炭素数１〜４のフルオロアルキル基、炭素数１〜４のアルコキシ基、シアノ基又はニトロ基に置換されていてもよく、該２価の芳香族基又は２価の脂環式炭化水素基を構成する炭素原子が、酸素原子、硫黄原子又は窒素原子に置換されていてもよい。ただし、Ｘ１、Ｘ２及びＸ３のうち少なくとも１つは、置換基を有していてもよい１，４−フェニレン基又は置換基を有していてもよいシクロヘキサン−１，４−ジイル基である。
Ｙ１、Ｙ２、Ｗ１及びＷ２は、互いに独立に、単結合又は二価の連結基である。
Ｖ１及びＶ２は、互いに独立に、置換基を有していてもよい炭素数１〜２０のアルカンジイル基を表し、該アルカンジイル基を構成する−ＣＨ２−は、−Ｏ−、−Ｓ−又はＮＨ−に置き換わっていてもよい。
Ｕ１及びＵ２は、互いに独立に、重合性基又は水素原子を表し、少なくとも１つは重合性基である。］で表される化合物（以下、化合物（Ａ）ということがある。）等が挙げられる。
【００６８】
化合物（Ａ）において、Ｘ１、Ｘ２及びＸ３のうち少なくとも１つは、置換基を有していてもよい１，４−フェニレン基、又は、置換基を有していてもよいシクロヘキサン−１，４−ジイル基である。特に、Ｘ１及びＸ３は置換基を有していてもよいシクロヘキサン−１，４−ジイル基であることが好ましく、該シクロへキサン−１，４−ジイル基は、トランス−シクロへキサン−１，４−ジイル基であることがさらに好ましい。トランス−シクロへキサン−１，４−ジイル基の構造を含む場合、スメクチック液晶性が発現しやすい傾向にある。また、置換基を有していてもよい１，４−フェニレン基及び置換基を有していてもよいシクロへキサン−１，４−ジイル基が任意に有する置換基としては、メチル基、エチル基又はブチル基等の炭素数１〜４のアルキル基、シアノ基、塩素原子又はフッ素原子等のハロゲン原子が挙げられる。好ましくは無置換である。
【００６９】
Ｙ１及びＹ２は、互いに独立に、単結合、−ＣＨ２ＣＨ２−、−ＣＨ２Ｏ−、−ＣＯＯ−、−ＯＣＯ−、−Ｎ＝Ｎ−、−ＣＲａ＝ＣＲｂ−、−Ｃ≡Ｃ−又はＣＲａ＝Ｎ−が好ましく、Ｒａ及びＲｂは、互いに独立に、水素原子又は炭素数１〜４のアルキル基を表す。Ｙ１及びＹ２は、−ＣＨ２ＣＨ２−、−ＣＯＯ−、−ＯＣＯ−又は単結合であるとより好ましく、Ｘ１、Ｘ２及びＸ３が全てシクロヘキサン−１，４−ジイル基を含まない場合、Ｙ１及びＹ２が互いに異なる結合方式であることがより好ましい。Ｙ１及びＹ２が互いに異なる結合方式である場合には、スメクチック液晶性が発現しやすい傾向にある。
【００７０】
Ｗ１及びＷ２は、互いに独立に、単結合、−Ｏ−、−Ｓ−、−ＣＯＯ−又はＯＣＯ−が好ましく、互いに独立に単結合又は−Ｏ−であることがより好ましい。
【００７１】
Ｖ１及びＶ２で表される炭素数１〜２０のアルカンジイル基としては、メチレン基、エチレン基、プロパン−１，３−ジイル基、ブタン−１，３−ジイル基、ブタン−１，４−ジイル基、ペンタン−１，５−ジイル基、ヘキサン−１，６−ジイル基、ヘプタン−１，７−ジイル基、オクタン−１，８−ジイル基、デカン−１，１０−ジイル基、テトラデカン−１，１４−ジイル基又はイコサン−１，２０−ジイル基等を挙げることができる。Ｖ１及びＶ２は、好ましくは炭素数２〜１２のアルカンジイル基であり、より好ましくは直鎖状の炭素数６〜１２のアルカンジイル基である。直鎖状の炭素数６〜１２のアルカンジイル基とすることで結晶性が向上し、スメクチック液晶性を発現しやすい傾向にある。
【００７２】
置換基を有していてもよい炭素数１〜２０のアルカンジイル基が任意に有する置換基としては、シアノ基及び塩素原子、フッ素原子等のハロゲン原子等が挙げられるが、該アルカンジイル基は、無置換であることが好ましく、無置換かつ直鎖状のアルカンジイル基であることがより好ましい。
【００７３】
Ｕ１及びＵ２は、ともに重合性基であることが好ましく、ともに光重合性基であることがより好ましい。光重合性基を有する重合性液晶化合物は、熱重合性基よりも低温条件下で重合できるため、秩序度の高い状態で重合性液晶化合物の重合体を形成できる点で有利である。
【００７４】
Ｕ１及びＵ２で表される重合性基は互いに異なっていてもよいが、同一であることが好ましい。重合性基としては、ビニル基、ビニルオキシ基、１−クロロビニル基、イソプロペニル基、４−ビニルフェニル基、アクリロイルオキシ基、メタクリロイルオキシ基、オキシラニル基、オキセタニル基等が挙げられる。中でも、アクリロイルオキシ基、メタクリロイルオキシ基、ビニルオキシ基、オキシラニル基又はオキセタニル基が好ましく、メタクリロイルオキシ基、あるいは、アクリロイルオキシ基がより好ましい。
【００７５】
このような重合性液晶化合物としては、例えば、以下のようなものが挙げられる。
【００７６】
【化１】
2019082744.tif 000003
【００７７】
【化２】
2019082744.tif 000004
【００７８】
【化３】
2019082744.tif 000005
【００７９】
【化４】
2019082744.tif 000006
【００８０】
例示した前記化合物の中でも、式（１−２）、式（１−３）、式（１−４）、式（１−６）、式（１−７）、式（１−８）、式（１−１３）、式（１−１４）及び式（１−１５）で表される化合物からなる群より選ばれる少なくとも１種が好ましい。
【００８１】
例示した化合物（Ａ）は、単独又は組み合わせて、偏光層１１に用いることができる。また、２種以上の重合性液晶化合物を組み合わせる場合には、少なくとも１種が化合物（Ａ）であることが好ましく、２種以上が化合物（Ａ）であることがより好ましい。２種以上の重合性液晶化合物を組み合わせることにより、液晶−結晶相転移温度以下の温度でも一時的に液晶性を保持することができる場合がある。２種類の重合性液晶化合物を組み合わせる場合の混合比としては、通常、１：９９〜５０：５０であり、５：９５〜５０：５０であることが好ましく、１０：９０〜５０：５０であることがさらに好ましい。
【００８２】
化合物（Ａ）は、例えば、Ｌｕｂ  eｔ  aｌ.  Ｒｅｃｌ．Ｔｒａｖ．Ｃｈｉｍ．Ｐａｙｓ−Ｂａｓ，１１５,  ３２１−３２８（１９９６）、又は特許第４７１９１５６号等に記載の公知方法で製造することができる。
【００８３】
偏光層１１中における重合性液晶化合物の含有量は、偏光層１１の固形分１００質量部に対して、通常５０〜９９．５質量部であり、好ましくは６０〜９９質量部であり、より好ましくは７０〜９８質量部であり、さらに好ましくは８０〜９７質量部である。重合性液晶化合物の含有量が上記範囲内であれば、配向性が高くなる傾向がある。ここで、固形分とは、後述する偏光層形成用組成物から溶剤を除いた成分の合計量のことをいう。
【００８４】
（二色性色素）
二色性色素とは、分子の長軸方向における吸光度と、短軸方向における吸光度とが異なる性質を有する色素をいう。二色性色素は、液晶化合物とともに配向して二色性を示す色素であり、二色性色素自身が重合性を有していてもよいし、液晶性を有していてもよい。二色性色素としては、可視光を吸収する特性を有する特性を有することが好ましく、３８０〜６８０ｎｍの範囲に吸収極大波長（λＭＡＸ）を有するものがより好ましい。このような二色性色素としては、例えば、アクリジン色素、オキサジン色素、シアニン色素、ナフタレン色素、アゾ色素又はアントラキノン色素等が挙げられるが、中でもアゾ色素が好ましい。アゾ色素としては、モノアゾ色素、ビスアゾ色素、トリスアゾ色素、テトラキスアゾ色素又はスチルベンアゾ色素等が挙げられ、好ましくはビスアゾ色素又はトリスアゾ色素である。二色性色素は単独で用いてもよく、２種以上を組み合わせて用いてもよいが、可視光全域で吸収を得るためには、３種類以上の二色性色素を組み合わせることが好ましく、３種類以上のアゾ色素を組み合わせることがより好ましい。
【００８５】
アゾ色素としては、例えば、式（Ｉ）
Ｔ１−Ａ１（−Ｎ＝Ｎ−Ａ２）ｐ−Ｎ＝Ｎ−Ａ３  −Ｔ２      （Ｉ）
［式（Ｉ）中、Ａ１、Ａ２及びＡ３は、互いに独立に、置換基を有していてもよい１，４−フェニレン基、ナフタレン−１，４−ジイル基、又は、置換基を有していてもよい２価の複素環基を表し、Ｔ１及びＴ２は、互いに独立に電子吸引基又は電子放出基であり、アゾ結合面内に対して実質的に１８０°の位置に有する。ｐは０〜４の整数を表す。ｐが２以上である場合、各々のＡ２は互いに同一でも異なっていてもよい。可視域に吸収を示す範囲で−Ｎ＝Ｎ−結合が−Ｃ＝Ｃ−、−ＣＯＯ−、−ＮＨＣＯ−又は−Ｎ＝ＣＨ−結合に置き換わっていてもよい。］
で表される化合物（以下、「化合物（Ｉ）」ということもある）が挙げられる。
【００８６】
Ａ１、Ａ２及びＡ３における１，４−フェニレン基、ナフタレン−１，４−ジイル基及び２価の複素環基が任意に有する置換基としては、メチル基、エチル基又はブチル基等の炭素数１〜４のアルキル基；メトキシ基、エトキシ基又はブトキシ基等の炭素数１〜４のアルコキシ基；トリフルオロメチル基等の炭素数１〜４のフッ化アルキル基；シアノ基；ニトロ基；塩素原子、フッ素原子等のハロゲン原子；アミノ基、ジエチルアミノ基及びピロリジノ基等の置換又は無置換アミノ基（置換アミノ基とは、炭素数１〜６のアルキル基を１つ又は２つ有するアミノ基、あるいは２つの置換アルキル基が互いに結合して炭素数２〜８のアルカンジイル基を形成しているアミノ基を意味する。無置換アミノ基は、−ＮＨ２である。）が挙げられる。なお、炭素数１〜６のアルキル基としては、メチル基、エチル基又はヘキシル基等が挙げられる。炭素数２〜８のアルカンジイル基としては、エチレン基、プロパン−１，３−ジイル基、ブタン−１，３−ジイル基、ブタン−１，４−ジイル基、ペンタン−１，５−ジイル基、ヘキサン−１，６−ジイル基、ヘプタン−１，７−ジイル基、又は、オクタン−１，８−ジイル基等が挙げられる。スメクチック液晶のような高秩序液晶構造中に化合物（Ｉ）を包摂するためには、Ａ１、Ａ２及びＡ３は、互いに独立に、無置換、水素がメチル基又はメトキシ基で置換された１，４−フェニレン基、若しくは２価の複素環基が好ましく、ｐは０又は１であることが好ましい。中でもｐが１であり、かつ、Ａ１、Ａ２及びＡ３の３つの構造のうち少なくとも２つが１，４−フェニレン基であることが分子合成の簡便さと高い性能の両方を有するという点でより好ましい。
【００８７】
２価の複素環基としては、キノリン、チアゾール、ベンゾチアゾール、チエノチアゾール、イミダゾール、ベンゾイミダゾール、オキサゾール及びベンゾオキサゾールから２個の水素原子を除いた基が挙げられる。Ａ２が２価の複素環基の場合には、分子結合角度が実質的に１８０°となる構造が好ましく、具体的には、二つの５員環が縮合したベンゾチアゾール、ベンゾイミダゾール、ベンゾオキサゾール構造がより好ましい。
【００８８】
Ｔ１及びＴ２は、互いに独立に電子吸引基又は電子放出基であって、互いに異なる構造であることが好ましく、Ｔ１が電子吸引基であってＴ２が電子放出基である、あるいは、Ｔ１が電子放出基であってＴ２が電子吸引基であることがさらに好ましい。具体的には、Ｔ１及びＴ２は、互いに独立に炭素数１〜４のアルキル基、炭素数１〜４のアルコキシ基、シアノ基、ニトロ基、炭素数１〜６のアルキル基を１つ又は２つ有するアミノ基、あるいは２つの置換アルキル基が互いに結合して炭素数２〜８のアルカンジイル基を形成しているアミノ基、又はトリフルオロメチル基であることが好ましく、中でもスメクチック液晶のような高秩序液晶構造中に包摂するためには、分子の排除体積がより小さい構造体である必要があるため、炭素数１〜６のアルキル基、炭素数１〜６のアルコキシ基、シアノ基、炭素数１〜６のアルキル基を１つ又は２つ有するアミノ基、あるいは２つの置換アルキル基が互いに結合して炭素数２〜８のアルカンジイル基を形成しているアミノ基が好ましい。
【００８９】
このようなアゾ色素としては、例えば、以下のようなものが挙げられる。
【００９０】
【化５】
2019082744.tif 000007
【００９１】
【化６】
2019082744.tif 000008
【００９２】
［式（２−１）〜（２−６）中、Ｂ１〜Ｂ２０は、互いに独立に、水素原子、炭素数１〜６のアルキル基、炭素数１〜６のアルコキシ基、シアノ基、ニトロ基、置換又は無置換のアミノ基（置換アミノ基及び無置換アミノ基の定義は前記のとおり）、塩素原子又はトリフルオロメチル基を表す。また、高い偏光性能が得られる観点から、Ｂ２、Ｂ６、Ｂ９、Ｂ１４、Ｂ１８、Ｂ１９は水素原子又はメチル基であることが好ましく、水素原子であることがさらに好ましい。
ｎ１〜ｎ４は、それぞれ独立に０〜３の整数を表す。
ｎ１が２以上である場合、複数のＢ２はそれぞれ同一であってもよいし、異なっていてもよく、
ｎ２が２以上である場合、複数のＢ６はそれぞれ同一であってもよいし、異なっていてもよく、
ｎ３が２以上である場合、複数のＢ９はそれぞれ同一であってもよいし、異なっていてもよく、
ｎ４が２以上である場合、複数のＢ１４はそれぞれ同一であってもよいし、異なっていてもよい。
【００９３】
前記アントラキノン色素としては、式（２−７）で表される化合物が好ましい。
【００９４】
【化７】
2019082744.tif 000009
【００９５】
［式（２−７）中、Ｒ１〜Ｒ８は、互いに独立に、水素原子、−Ｒｘ、−ＮＨ２、−ＮＨＲｘ、−ＮＲｘ２、−ＳＲｘ又はハロゲン原子を表す。
Ｒｘは、炭素数１〜４のアルキル基又は炭素数６〜１２のアリール基を表す。］
【００９６】
前記オキサジン色素としては、式（２−８）で表される化合物が好ましい。
【００９７】
【化８】
2019082744.tif 000010
【００９８】
［式（２−８）中、Ｒ９〜Ｒ１５は、互いに独立に、水素原子、−Ｒｘ、−ＮＨ２、−ＮＨＲｘ、−ＮＲｘ２、−ＳＲｘ又はハロゲン原子を表す。］
Ｒｘは、炭素数１〜４のアルキル基又は炭素数６〜１２のアリール基を表す。］
【００９９】
前記アクリジン色素としては、式（２−９）で表される化合物が好ましい。
【０１００】
【化９】
2019082744.tif 000011
【０１０１】
［式（２−９）中、Ｒ１６〜Ｒ２３は、互いに独立に、水素原子、−Ｒｘ、−ＮＨ２、−ＮＨＲｘ、−ＮＲｘ２、−ＳＲｘ又はハロゲン原子を表す。
Ｒｘは、炭素数１〜４のアルキル基又は炭素数６〜１２のアリール基を表す。］
【０１０２】
式（２−７）、式（２−８）及び式（２−９）における、Ｒｘで表される炭素数１〜４のアルキル基としては、メチル基、エチル基、プロピル基、ブチル基、ペンチル基又はヘキシル基等が挙げられ、炭素数６〜１２のアリール基としては、フェニル基、トルイル基、キシリル基又はナフチル基等が挙げられる。
【０１０３】
前記シアニン色素としては、式（２−１０）で表される化合物及び式（２−１１）で表される化合物が好ましい。
【０１０４】
【化１０】
2019082744.tif 000012
【０１０５】
［式（２−１０）中、Ｄ１及びＤ２は、互いに独立に、式（２−１０ａ）〜式（２−１０ｄ）のいずれかで表される基を表す。
【０１０６】
【化１１】
2019082744.tif 000013
ｎ５は１〜３の整数を表す。］
【０１０７】
【化１２】
2019082744.tif 000014
【０１０８】
［式（２−１１）中、Ｄ３及びＤ４は、互いに独立に、式（２−１１ａ）〜式（２−１１ｈ）のいずれかで表される基を表す。
【化１３】
2019082744.tif 000015
ｎ６は１〜３の整数を表す。］
【０１０９】
二色性色素の含有量（複数種含む場合にはその合計量）は、良好な光吸収特性を得る観点から、偏光層１１中の重合性液晶化合物１００質量部に対して、通常０．１〜３０質量部であることが好ましく、１〜２０質量部であることがより好ましく、３〜１５質量部であることがさらに好ましい。二色性色素の含有量がこの範囲より少ないと光吸収が不十分となり、十分な偏光性能が得られず、この範囲よりも多いと液晶分子の配向を阻害する場合がある。
【０１１０】
（溶剤）
偏光層形成用組成物は溶剤を含有していてもよい。一般に重合性液晶化合物は粘度が高いため、液晶化合物として重合性液晶化合物を用いる場合は、溶剤を含む偏光層形成用組成物を用いることで塗工が容易になり、結果として偏光層１１を形成しやすくなる。溶剤としては、重合性液晶化合物及び二色性色素を完全に溶解し得るものが好ましく、また、重合性液晶化合物の重合反応に不活性な溶剤であることが好ましい。
【０１１１】
溶剤としては、メタノール、エタノール、エチレングリコール、イソプロピルアルコール、プロピレングリコール、エチレングリコールメチルエーテル、エチレングリコールブチルエーテル又はプロピレングリコールモノメチルエーテル等のアルコール溶剤；酢酸エチル、酢酸ブチル、エチレングリコールメチルエーテルアセテート、γ−ブチロラクトン又はプロピレングリコールメチルエーテルアセテート又は乳酸エチル等のエステル溶剤；アセトン、メチルエチルケトン、シクロペンタノン、シクロヘキサノン、２−ヘプタノン又はメチルイソブチルケトン等のケトン溶剤；ペンタン、ヘキサン又はヘプタン等の脂肪族炭化水素溶剤；トルエン又はキシレン等の芳香族炭化水素溶剤、アセトニトリル等のニトリル溶剤；テトラヒドロフラン又はジメトキシエタン等のエーテル溶剤；クロロホルム又はクロロベンゼン等の塩素含有溶剤；ジメチルアセトアミド、ジメチルホルミアミド、Ｎ−メチル−２−ピロリドン、１，３−ジメチル−２−イミダゾリジノン等のアミド系溶剤等が挙げられる。これら溶剤は、単独で用いてもよいし、２種以上を組み合わせて用いてもよい。
【０１１２】
偏光層形成用組成物に含まれる溶剤の含有量は、偏光層形成用組成物の総量に対して５０〜９８質量％が好ましい。換言すると、偏光層形成用組成物における固形分の含有量は、２〜５０質量％が好ましい。固形分の含有量が５０質量％以下であると、偏光層形成用組成物の粘度が低くなることから、偏光層１１の厚さが略均一になり、偏光層１１にムラが生じにくくなる傾向がある。また、かかる固形分の含有量は、製造しようとする偏光層１１の厚みを考慮して定めることができる。
【０１１３】
（重合開始剤）
偏光層形成用組成物は重合開始剤を含有していてもよい。重合開始剤は、液晶化合物として重合性液晶化合物を用いている場合に用いることができ、重合性液晶化合物等の重合反応を開始し得る化合物である。重合開始剤としては、サーモトロピック液晶の相状態に依存しないという観点から、光の作用により活性ラジカルを発生する光重合開始剤が好ましい。
【０１１４】
重合開始剤としては、例えばベンゾイン化合物、ベンゾフェノン化合物、アルキルフェノン化合物、アシルホスフィンオキサイド化合物、トリアジン化合物、ヨードニウム塩又はスルホニウム塩等が挙げられる。
【０１１５】
ベンゾイン化合物としては、例えば、ベンゾイン、ベンゾインメチルエーテル、ベンゾインエチルエーテル、ベンゾインイソプロピルエーテル又はベンゾインイソブチルエーテル等が挙げられる。
【０１１６】
ベンゾフェノン化合物としては、例えば、ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン及び２，４，６−トリメチルベンゾフェノン等が挙げられる。
【０１１７】
アルキルフェノン化合物としては、例えば、ジエトキシアセトフェノン、２−メチル−２−モルホリノ−１−（４−メチルチオフェニル）プロパン−１−オン、２−ベンジル−２−ジメチルアミノ−１−（４−モルホリノフェニル）ブタン−１−オン、２−ヒドロキシ−２−メチル−１−フェニルプロパン−１−オン、１，２−ジフェニル−２，２−ジメトキシエタン−１−オン、２−ヒドロキシ−２−メチル−１−〔４−（２−ヒドロキシエトキシ）フェニル〕プロパン−１−オン、１−ヒドロキシシクロヘキシルフェニルケトン又は２−ヒドロキシ−２−メチル−１−〔４−（１−メチルビニル）フェニル〕プロパン−１−オンのオリゴマー等が挙げられる。
【０１１８】
アシルホスフィンオキサイド化合物としては、２，４，６−トリメチルベンゾイルジフェニルホスフィンオキサイド又はビス（２，４，６−トリメチルベンゾイル）フェニルホスフィンオキサイド等が挙げられる。
【０１１９】
トリアジン化合物としては、例えば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン又は２，４−ビス（トリクロロメチル）−６−〔２−（３，４−ジメトキシフェニル）エテニル〕−１，３，５−トリアジン等が挙げられる。
【０１２０】
重合開始剤は市販のものを用いることもできる。市販の重合開始剤としては、イルガキュア（Ｉｒｇａｃｕｒｅ）（登録商標）９０７、１８４、６５１、８１９、２５０、３６９、３７９、１２７、７５４、ＯＸＥ０１、ＯＸＥ０２、又はＯＸＥ０３（チバ・スペシャルティ・ケミカルズ株式会社製）；セイクオール（登録商標）ＢＺ、Ｚ、又はＢＥＥ（精工化学株式会社製）；カヤキュアー（ｋａｙａｃｕｒｅ）（登録商標）ＢＰ１００、又はＵＶＩ−６９９２（ダウ・ケミカル株式会社製）；アデカオプトマーＳＰ−１５２、Ｎ−１７１７、Ｎ−１９１９、ＳＰ−１７０、アデカアークルズＮＣＩ−８３１、アデカアークルズＮＣＩ−９３０（株式会社ＡＤＥＫＡ製）；ＴＡＺ−Ａ、又はＴＡＺ−ＰＰ（日本シイベルヘグナー株式会社製）；ＴＡＺ−１０４（株式会社三和ケミカル製）；等が挙げられる。偏光層形成用組成物中の重合開始剤は、１種類を用いてもよく、光の光源に合わせて２種類以上の複数の重合開始剤を混合して用いてもよい。
【０１２１】
偏光層形成用組成物中の重合開始剤の含有量は、重合性液晶化合物の種類やその量に応じて適宜調節できるが、重合性液晶化合物の含有量１００質量部に対して、通常０．１〜３０質量部、好ましくは０．５〜１０質量部、より好ましくは０．５〜８質量部である。重合開始剤の含有量が上記範囲内であると、重合性液晶化合物の配向を乱すことなく重合を行うことができる。
【０１２２】
（増感剤）
偏光層形成用組成物は増感剤を含有してもよい。増感剤は、液晶化合物として重合性液晶化合物を用いている場合に好適に用いることができ、光重合性基を有する重合性液晶化合物を用いている場合には、増感剤は光増感剤であることが好ましい。増感剤としては、例えば、キサントン及びチオキサントン等のキサントン化合物（例えば、２，４−ジエチルチオキサントン、２−イソプロピルチオキサントン等）；アントラセン及びアルコキシ基含有アントラセン(例えば、ジブトキシアントラセン等)等のアントラセン化合物；フェノチアジン又はルブレン等が挙げられる。
【０１２３】
偏光層形成用組成物が増感剤を含有する場合、偏光層形成用組成物に含有される重合性液晶化合物の重合反応をより促進することができる。かかる増感剤の使用量は、重合性液晶化合物の含有量１００質量部に対して、０．１〜１０質量部が好ましく、０．５〜５質量部がより好ましく、０．５〜３質量部がさらに好ましい。
【０１２４】
（重合禁止剤）
偏光層形成用組成物は、重合反応を安定的に進行させる観点から重合禁止剤を含有してもよい。重合禁止剤は、液晶化合物として重合性液晶化合物を用いている場合に好適に用いることができ、重合禁止剤により、重合性液晶化合物の重合反応の進行度合いをコントロールすることができる。
【０１２５】
重合禁止剤としては、例えばハイドロキノン、アルコキシ基含有ハイドロキノン、アルコキシ基含有カテコール（例えば、ブチルカテコール等）、ピロガロール、２，２，６，６−テトラメチル−１−ピペリジニルオキシラジカル等のラジカル捕捉剤；チオフェノール類；β−ナフチルアミン類又はβ−ナフトール類等が挙げられる。
【０１２６】
偏光層形成用組成物が重合禁止剤を含有する場合、重合禁止剤の含有量は、重合性液晶化合物の含有量１００質量部に対して、好ましくは０．１〜１０質量部、より好ましくは０．５〜５質量部、さらに好ましくは０．５〜３質量部である。重合禁止剤の含有量が、上記範囲内であると、重合性液晶化合物の配向を乱すことなく重合を行うことができる。
【０１２７】
（レベリング剤）
偏光層形成用組成物はレベリング剤を含有してもよい。レベリング剤とは、組成物の流動性を調整し、組成物を塗布して得られる膜をより平坦にする機能を有する添加剤であり、例えば、有機変性シリコーンオイル系、ポリアクリレート系又はパーフルオロアルキル系のレベリング剤が挙げられる。具体的には、ＤＣ３ＰＡ、ＳＨ７ＰＡ、ＤＣ１１ＰＡ、ＳＨ２８ＰＡ、ＳＨ２９ＰＡ、ＳＨ３０ＰＡ、ＳＴ８０ＰＡ、ＳＴ８６ＰＡ、ＳＨ８４００、ＳＨ８７００、ＦＺ２１２３（以上、全て東レ・ダウコーニング（株）製）、ＫＰ３２１、ＫＰ３２３、ＫＰ３２４、ＫＰ３２６、ＫＰ３４０、ＫＰ３４１、Ｘ２２−１６１Ａ、ＫＦ６００１（以上、全て信越化学工業（株）製）、ＴＳＦ４００、ＴＳＦ４０１、ＴＳＦ４１０、ＴＳＦ４３００、ＴＳＦ４４４０、ＴＳＦ４４４５、ＴＳＦ−４４４６、ＴＳＦ４４５２、ＴＳＦ４４６０（以上、全てモメンティブ  パフォーマンス  マテリアルズ  ジャパン合同会社製）、フロリナート（ｆｌｕｏｒｉｎｅｒｔ）（登録商標）ＦＣ−７２、同ＦＣ−４０、同ＦＣ−４３、同ＦＣ−３２８３（以上、全て住友スリーエム（株）製）、メガファック（登録商標）Ｒ−０８、同Ｒ−３０、同Ｒ−９０、同Ｆ−４１０、同Ｆ−４１１、同Ｆ−４４３、同Ｆ−４４５、同Ｆ−４７０、同Ｆ−４７７、同Ｆ−４７９、同Ｆ−４８２、同Ｆ−４８３（以上、いずれもＤＩＣ（株）製）、エフトップ（商品名）ＥＦ３０１、同ＥＦ３０３、同ＥＦ３５１、同ＥＦ３５２（以上、全て三菱マテリアル電子化成（株）製）、サーフロン（登録商標）Ｓ−３８１、同Ｓ−３８２、同Ｓ−３８３、同Ｓ−３９３、同ＳＣ−１０１、同ＳＣ−１０５、ＫＨ−４０、ＳＡ−１００（以上、全てＡＧＣセイミケミカル（株）製）、商品名Ｅ１８３０、同Ｅ５８４４（（株）ダイキンファインケミカル研究所製）、ＢＭ−１０００、ＢＭ−１１００、ＢＹＫ−３５２、ＢＹＫ−３５３又はＢＹＫ−３６１Ｎ（いずれも商品名：ＢＭ  Ｃｈｅｍｉｅ社製）等が挙げられる。中でも、ポリアクリレート系レベリング剤又はパーフルオロアルキル系レベリング剤が好ましい。
【０１２８】
偏光層形成用組成物がレベリング剤を含有する場合、液晶化合物１００質量部に対して、好ましくは０．０１〜５質量部、より好ましくは０．１〜５質量部、さらに好ましくは０．１〜３質量部である。レベリング剤の含有量が上記範囲内であると、液晶化合物を水平配向させることが容易であり、かつ得られる偏光層がより平滑となる傾向がある。液晶化合物に対するレベリング剤の含有量が上記範囲を超えると、得られる偏光層にムラが生じやすい傾向がある。なお、偏光層形成用組成物は、レベリング剤を２種以上含有していてもよい。
【０１２９】
（反応性添加剤）
偏光層形成用組成物は反応性添加剤を含んでもよい。反応性添加剤としては、その分子内に炭素−炭素不飽和結合と活性水素反応性基とを有するものが好ましい。なお、ここでいう「活性水素反応性基」とは、カルボキシル基（−ＣＯＯＨ）、水酸基（−ＯＨ）、アミノ基（−ＮＨ２）等の活性水素を有する基に対して反応性を有する基を意味し、グリシジル基、オキサゾリン基、カルボジイミド基、アジリジン基、イミド基、イソシアネート基、チオイソシアネート基、無水マレイン酸基等がその代表例である。反応性添加剤が有する、炭素−炭素不飽和結合又は活性水素反応性基の個数は、通常、それぞれ１〜２０個であり、好ましくはそれぞれ１〜１０個である。
【０１３０】
反応性添加剤において、活性水素反応性基が少なくとも２つ存在することが好ましく、この場合、複数存在する活性水素反応性基は同一でも、異なるものであってもよい。
【０１３１】
反応性添加剤が有する炭素−炭素不飽和結合とは、炭素−炭素二重結合、炭素−炭素三重結合、又はそれらの組み合わせであってよいが、炭素−炭素二重結合であることが好ましい。中でも、反応性添加剤としては、ビニル基及び／又は（メタ）アクリル基として炭素−炭素不飽和結合を含むことが好ましい。さらに、活性水素反応性基が、エポキシ基、グリシジル基及びイソシアネート基からなる群から選ばれる少なくとも１種である反応性添加剤が好ましく、アクリル基とイソシアネート基とを有する反応性添加剤がより好ましい。
【０１３２】
反応性添加剤の具体例としては、メタクリロキシグリシジルエーテルやアクリロキシグリシジルエーテル等の、（メタ）アクリル基とエポキシ基とを有する化合物；オキセタンアクリレートやオキセタンメタクリレート等の、（メタ）アクリル基とオキセタン基とを有する化合物；ラクトンアクリレートやラクトンメタクリレート等の、（メタ）アクリル基とラクトン基とを有する化合物；ビニルオキサゾリンやイソプロペニルオキサゾリン等の、ビニル基とオキサゾリン基とを有する化合物；イソシアナトメチルアクリレート、イソシアナトメチルメタクリレート、２−イソシアナトエチルアクリレート又は２−イソシアナトエチルメタクリレート等の、（メタ）アクリル基とイソシアネート基とを有する化合物のオリゴマー等が挙げられる。また、メタクリル酸無水物、アクリル酸無水物、無水マレイン酸又はビニル無水マレイン酸等の、ビニル基やビニレン基と酸無水物とを有する化合物等が挙げられる。中でも、メタクリロキシグリシジルエーテル、アクリロキシグリシジルエーテル、イソシアナトメチルアクリレート、イソシアナトメチルメタクリレート、ビニルオキサゾリン、２−イソシアナトエチルアクリレート、２−イソシアナトエチルメタクリレート又は上記のオリゴマーが好ましく、イソシアナトメチルアクリレート、２−イソシアナトエチルアクリレート又は上記のオリゴマーが特に好ましい。
【０１３３】
具体的には、下記式（Ｙ）で表される化合物が好ましい。
【０１３４】
【化１４】
2019082744.tif 000016
【０１３５】
［式（Ｙ）中、ｎは１〜１０までの整数を表わし、Ｒ１’は、炭素数２〜２０の２価の脂肪族又は脂環式炭化水素基、或いは炭素数５〜２０の２価の芳香族炭化水素基を表わす。各繰返し単位にある２つのＲ２’は、一方が−ＮＨ−であり、他方が＞Ｎ−Ｃ（＝Ｏ）−Ｒ３’で示される基である。Ｒ３’は、水酸基又は炭素−炭素不飽和結合を有する基を表す。
式（Ｙ）中のＲ３’のうち、少なくとも１つのＲ３’は炭素−炭素不飽和結合を有する基である。］
【０１３６】
前記式（Ｙ）で表される反応性添加剤の中でも、下記式（ＹＹ）で表される化合物（以下、化合物（ＹＹ）ということがある。）が特に好ましい（なお、ｎは前記と同じ意味である）。
【０１３７】
【化１５】
2019082744.tif 000017
【０１３８】
化合物（ＹＹ）には、市販品をそのまま又は必要に応じて精製して用いることができる。市販品としては、例えば、Ｌａｒｏｍｅｒ（登録商標）ＬＲ−９０００（ＢＡＳＦ社製）が挙げられる。
【０１３９】
偏光層形成用組成物が反応性添加剤を含有する場合、反応性添加剤の含有量は、液晶化合物１００質量部に対して、通常０．０１〜１０質量部であり、好ましくは０．１〜５質量部である。
【０１４０】
（偏光層形成用組成物の塗工方法）
偏光層形成用組成物を塗工する方法としては、押出しコーティング法、ダイレクトグラビアコーティング法、リバースグラビアコーティング法、ＣＡＰコーティング法、スリットコーティング法、マイクログラビア法、ダイコーティング法、インクジェット法等が挙げられる。また、ディップコーター、バーコーター、スピンコーター等のコーターを用いて塗工する方法等も挙げられる。中でも、Ｒｏｌｌ  ｔｏ  Ｒｏｌｌ形式で連続的に塗工する場合には、マイクログラビア法、インクジェット法、スリットコーティング法、ダイコーティング法による塗工方法が好ましく、ガラス等の枚葉基材に塗工する場合には、均一性の高いスピンコーティング法が好ましい。Ｒｏｌｌ  ｔｏ  Ｒｏｌｌ形式で塗工する場合、基材層１３に配向膜形成用組成物等を塗工して配向層１２を形成し、さらに得られた配向層１２上に偏光層形成用組成物を連続的に塗工することもできる。
【０１４１】
偏光層形成用組成物を塗工して偏光層１１を形成する際には、塗工された偏光層形成用組成物から溶剤を除去して偏光層用塗工層を形成する。溶剤を除去する方法としては、配向性ポリマー組成物から溶剤を除去する方法と同じ方法を用いることができるが、例えば、自然乾燥、通風乾燥、加熱乾燥、減圧乾燥及びこれらを組み合わせた方法が挙げられる。中でも、自然乾燥又は加熱乾燥が好ましい。乾燥温度は、０〜２００℃の範囲が好ましく、２０〜１５０℃の範囲がより好ましく、５０〜１３０℃の範囲がさらに好ましい。乾燥時間は、１０秒間〜１０分間が好ましく、より好ましくは３０秒間〜５分間である。
【０１４２】
偏光層形成用組成物に含まれる液晶化合物が重合性液晶化合物である場合、偏光層形成工程で形成された偏光層用塗工層に、活性エネルギー線照射を行い、重合性液晶化合物を光重合させて偏光層１１を形成することが好ましい。照射する活性エネルギー線としては、偏光層用塗工層に含まれる重合性液晶化合物の種類（特に、重合性液晶化合物が有する光重合性官能基の種類）、光重合開始剤を含む場合には光重合開始剤の種類、及びそれらの量に応じて適宜選択される。具体的には、可視光、紫外光、赤外光、Ｘ線、α線、β線、及びγ線からなる群より選択される一種以上の光が挙げられる。中でも、重合反応の進行を制御しやすい点、及び光重合装置として当分野で広範に用いられているものが使用できるという点で、紫外光が好ましく、紫外光によって光重合可能なように、重合性液晶化合物の種類を選択することが好ましい。
【０１４３】
活性エネルギー線の光源としては、例えば、低圧水銀ランプ、中圧水銀ランプ、高圧水銀ランプ、超高圧水銀ランプ、キセノンランプ、ハロゲンランプ、カーボンアーク灯、タングステンランプ、ガリウムランプ、エキシマレーザー、波長範囲３８０〜４４０ｎｍを発光するＬＥＤ光源、ケミカルランプ、ブラックライトランプ、マイクロウェーブ励起水銀灯、メタルハライドランプ等が挙げられる。
【０１４４】
活性エネルギー線の照射強度は、通常、１０ｍＷ／ｃｍ２〜３０００ｍＷ／ｃｍ２である。活性エネルギー線の照射強度は、好ましくはカチオン重合開始剤又はラジカル重合開始剤の活性化に有効な波長領域における強度である。活性エネルギー線を照射する時間は、通常０．１秒〜１０分であり、好ましくは０．１秒〜５分であり、より好ましくは０．１秒〜３分であり、さらに好ましくは０．１秒〜１分である。このような活性エネルギー線の照射強度で１回又は複数回照射すると、その積算光量は、１０ｍＪ／ｃｍ２〜３０００ｍＪ／ｃｍ２、好ましくは５０ｍＪ／ｃｍ２〜２，０００ｍＪ／ｃｍ２、より好ましくは１００ｍＪ／ｃｍ２〜１０００ｍＪ／ｃｍ２とすることができる。積算光量がこの範囲以下である場合には、重合性液晶化合物の硬化が不十分となり、良好な転写性が得られない場合がある。逆に、積算光量がこの範囲以上である場合には、偏光層が着色する場合がある。
【０１４５】
（保護層積層工程）
保護層積層工程では、図２（ｃ）に示すように、準備工程で準備した積層フィルム６２の偏光層１１上に、偏光層１１を被覆するための被覆領域３５ａと、偏光層１１を露出させるための露出領域３５ｂとを有する保護層３５を積層する。これにより、保護層付き積層フィルム６３を得ることができる。露出領域３５ｂは、例えば保護層３５の開口部とすることができる。被覆領域３５ａは、後述する偏光層１１を溶解し得る溶解液と、保護層付き積層フィルム６３とを接触させたときに、溶解液が偏光層１１と接触することを抑制することができる。一方、保護層３５の露出領域３５ｂでは、溶解液を偏光層１１に接触させることができる。
【０１４６】
後述するように、偏光層１１が溶解液と接触すると、溶解液が偏光層１１を溶解する。そのため、露出領域３５ｂは、偏光層１１を溶解させる領域に対応させて形成することが好ましい。例えば、図１及び図２（ｅ）に示す偏光フィルム１を製造する場合には、低偏光領域１１ｂの形状に合わせてその形状を決定することが好ましい。例えば、低偏光領域１１ｂの平面視形状が、円形；楕円形；長円形；三角形、正方形、矩形、菱形等の多角形；線状；帯状；波形状等であれば、露出領域３５ｂは、これらの形状に対応して形成すればよい。円形；楕円形；長円形；三角形、正方形、矩形、菱形等の多角形を１０ｍ以上の長尺偏光フィルムに規則的に作成する場合、フォトマスクを介さず作成できる本製造方法は先行文献１、２と比較して生産性に優れる。
【０１４７】
例えば、露出領域３５ｂが円形である場合、その直径は５ｃｍ以下であることが好ましく、３ｃｍ以下であることがより好ましく、２ｃｍ以下であることがさらに好ましい。露出領域３５ｂが楕円形又は長円形である場合、その長軸は５ｃｍ以下であることが好ましく、３ｃｍ以下であることがより好ましく、２ｃｍ以下であることがさらに好ましい。露出領域３５ｂが多角形である場合、この多角形が内接されるように描いた仮想円の直径は５ｃｍ以下であることが好ましく、３ｃｍ以下であることがより好ましく、２ｃｍ以下であることがさらに好ましい。後述するように、溶解液は、偏光層中に浸透するため、露出領域３５ｂの大きさは、低偏光領域１１ｂと同じ大きさではなく、少し小さくなるように形成してもよい。
【０１４８】
また、保護層３５の被覆領域３５ａは、偏光層１１を溶解させない領域に対応させて形成することが好ましい。例えば、図１及び図２（ｅ）に示す偏光フィルム１を製造する場合には、偏光領域１１ａの形状に合わせてその形状を決定することが好ましい。
【０１４９】
保護層３５としては、シート状基材に露出領域３５ｂとなる領域を形成したものを用いることができる。露出領域３５ｂとなる領域は、シート状基材の所定部分を、パンチング、カッティングプロッタ、ウォータージェット等によって機械的に打ち抜く方法、シート状基材の所定部分をレーザーアブレーション、化学的溶解等によって除去する方法等によって形成することができる。
【０１５０】
保護層３５を形成するシート状基材としては、後述する偏光層１１を溶解し得る溶解液に接触させたときに溶解液に不溶であり、また、溶解液や溶解した偏光層を除去するために行う洗浄条件において耐久性を有するものであれば、その材料は特に限定されない。保護層３５を形成するシート状基材としては、例えば、上記した基材層１３と同じ材料を用いて形成することができ、特に樹脂基材を用いて形成されることが好ましく、保護層３５の露出領域３５ｂとなる領域（例えば、開口部）の変形を抑制しやすいポリエチレンテレフタレート等のポリエステル樹脂を用いることがより好ましい。
【０１５１】
保護層３５は、偏光層１１に貼合するための粘着層を有していることが好ましい。保護層は、後述するように剥離されるため、粘着層は、偏光層１１に対して剥離可能であることが好ましい。また、保護層３５の厚みは、通常２０μｍ以上であり、３０μｍ以上であることが好ましく、また、通常２５０μｍ以下であり、２００μｍ以下であることが好ましい。
【０１５２】
（溶解液接触工程）
溶解液接触工程では、保護層付き積層フィルム６３を、偏光層１１を溶解し得る溶解液に接触させることにより、偏光層１１の一部の領域を除去して形成されたパターン化偏光層１１’を有するパターン化偏光層付きフィルム６４を得ることができる（図２（ｄ））。保護層付き積層フィルム６３の保護層３５は、偏光層１１を被覆するための被覆領域３５ａと偏光層１１を露出させるための露出領域３５ｂとを有しているため、露出領域３５ｂにおいて溶解液と偏光層１１とが接触することができる。これにより、溶解液との接触部分における偏光層１１が除去され、液晶化合物及び二色性色素を含有しない領域を形成することができる。
【０１５３】
保護層付き積層フィルム６３と溶解液との接触は、保護層付き積層フィルム６３を溶解液中に浸漬する、保護層付き積層フィルム６３に溶解液を塗布、噴霧、滴下する等によって行うことができ、保護層付き積層フィルム６３を溶解液中に浸漬する方法によって行うことが好ましい。これにより、偏光層１１のうち、保護層３５の露出領域３５ｂから露出する偏光層１１表面に溶解液が接触し、液晶化合物や二色性色素も除去される。その結果、偏光層１１の一部の領域が除去されて、偏光領域１１ａ及び低偏光領域１１ｂが形成されたパターン化偏光層１１’を有するパターン化偏光層付きフィルム６４（図２（ｄ））を得ることができる。
【０１５４】
偏光層１１の表面のうち、保護層３５の被覆領域３５ａに被覆された領域は、偏光層１１が溶解液と直接接触しないため、偏光層１１が溶解されにくい。これに対し、偏光層１１のうち、保護層３５の露出領域３５ｂから露出する領域では、偏光層１１が溶解液と直接接触するため、偏光層１１が溶解されやすく、液晶化合物及び二色性色素が除去されやすい。そのため、図２（ｄ）に示すパターン化偏光層付きフィルム６４では、偏光層１１のうち被覆領域３５ａに対応する領域では偏光層１１が残存し、露出領域３５ｂに対応する領域では液晶化合物及び二色性色素が除去された低偏光領域１１ｂを有するパターン化偏光層１１’を形成することができる。
【０１５５】
このように、偏光層１１のうち、偏光層１１をなす液晶化合物及び二色性色素を除去したい領域に保護層３５の露出領域３５ｂが配置された保護層付き積層フィルム６３を用いることにより、偏光層１１の所望の位置において液晶化合物及び二色性色素が除去されたパターン化偏光層１１’を形成することができる。溶解液は、偏光層１１を溶解するものであるため、必要のない領域の偏光層１１が除去されないように、保護層３５の厚み、露出領域３５ｂの大きさ、溶解液の濃度、溶解液への保護層付き積層フィルムの浸漬時間、保護層付き積層フィルム６３への溶解液の塗布量、噴霧量又は滴下量等を調整することが好ましい。
【０１５６】
溶解液としては、偏光層１１を溶解させるものであって、基材層１３及び保護層３５を溶解させないものあれば特に限定されないが、有機溶剤が好ましい。例えばアニソール、トルエン等の芳香族炭化水素、テトラヒドロフラン、ジメトキシエタン等のエーテル、酢酸エチル、酢酸ブチル、エチレングリコールメチルエーテルアセテート、γ−ブチロラクトン等のエステル、アセトン、メチルエチルケトン、シクロペンタノン等のケトン、クロロホルム等塩素含有溶解液等を挙げることができる。これら溶剤は単独で用いてもよいし、組み合わせてもよい。
【０１５７】
保護層付き積層フィルム６３と溶解液とを接触させる接触条件は、偏光層１１の厚みや、偏光層１１を除去する領域の大きさ等に応じて適宜選定すればよい。溶解液の温度は、１０〜８０℃であることが好ましく、２０〜６０℃であることがより好ましい。
【０１５８】
溶解液接触工程は、保護層付き積層フィルム６３と溶解液とを接触させて、偏光層１１の一部を除去した後、溶解液や溶解した偏光層を洗い流す洗浄工程を設けることが好ましい。洗浄工程は、水やアルコール等、偏光層１１を溶解させないものを適宜用いて行うことができる。
【０１５９】
（剥離工程）
剥離工程では、液状物接触工程で得られたパターン化偏光層付きフィルム６４から保護層３５を剥離する。これにより、偏光領域１１ａと低偏光領域１１ｂとを有するパターン化偏光層１１’を含む偏光フィルム１（図１及び図２（ｅ））を得ることができる。
【０１６０】
図１及び図２（ｅ）に示す偏光フィルム１は、さらに、基材層１３を剥離して用いることもできる。この場合、基材層１３とともに配向層１２も剥離してもよい。例えば、基材層１３の剥離は、偏光フィルム１のパターン化偏光層１１’を、表示装置をなす部材や位相差層等に貼合した後に行うこともできる。
【０１６１】
（偏光フィルムを連続的に製造する方法）
偏光フィルム１の製造方法は、好ましくは、Ｒｏｌｌ  ｔｏ  Ｒｏｌｌ形式により連続的に製造することができる。この場合、準備工程においてロール状に巻回された積層フィルムを準備し、この積層フィルムを巻出しながら搬送して、保護層積層工程、溶解液接触工程、剥離工程を連続的に行えばよい。保護層積層工程では、ロール状に巻回された保護層を巻出しながら搬送して、積層フィルムに保護層を積層して保護層付き積層フィルムを得ればよい。溶解液接触工程では、保護層付き積層フィルムを連続的に搬送しながら溶解液で満たされた溶解液浴を通過させる、又は、保護層付き積層フィルムを連続的に搬送しながら溶解液を塗布、噴霧又は滴下して、パターン化偏光層付きフィルムを得ればよい。剥離工程では、パターン化偏光層付きフィルムを搬送しながら連続的に保護層を剥離して、偏光フィルムをロール状に巻取って巻回体とすればよい。上記のように連続的に製造された偏光フィルムは、例えば１０ｍ以上の長さを有することができる。
【０１６２】
また、準備工程が配向層形成工程を有する場合、ロール状に巻回された基材層を巻出しながら搬送し、この基材層に、塗布装置により連続的に配向層形成用組成物を塗工して配向層を形成すればよい。準備工程が偏光層形成工程を有する場合は、配向層付き基材層を連続的に搬送しながら、配向層付き基材層の配向層が形成された側の面に、偏光層形成用組成物を塗工して偏光層を形成すればよい。
【０１６３】
［第２の実施形態（円偏光板及びその製造方法）］
（円偏光板）
図３（ａ）〜（ｃ）は、それぞれ本発明の円偏光板の一例を示す概略断面図である。図２（ｅ）に示す偏光フィルム１は、１／４波長板機能を有する位相差層１５を積層することにより、図３（ａ）及び（ｂ）に示す円偏光板５ａ、５ｂとすることができる。位相差層１５は、偏光フィルム１のパターン化偏光層１１’側に積層してもよく（図３（ａ））、基材層１３側に積層してもよい（図３（ｂ））。また、図３（ａ）に示す円偏光板５ａから、基材層１３を剥離したものを円偏光板５ｃ（図３（ｃ））として用いることもでき、この場合、基材層１３とともに配向層１２も剥離してもよい。
【０１６４】
また、円偏光板は、偏光フィルム１と多層構造の位相差層とを積層したものであってもよい。この場合、多層構造の位相差層として、１／２波長板機能を有する層と１／４波長板機能を有する層とを積層した位相差層を用いることができ、多層構造の位相差層の１／２波長板機能を有する層側と偏光フィルム１とを積層することにより、円偏光板とすることができる。あるいは、多層構造の位相差層として、逆波長分散性の１／４波長板機能を有する層とポジティブＣプレート機能を有する層とを積層した位相差層を用いることによっても、円偏光板を得ることができる。
【０１６５】
また、偏光フィルム１の基材層１３として位相差層としての機能を有するものを用い、さらに位相差層を積層して円偏光板としてもよい。この場合、円偏光板における基材層１３及び位相差層の積層位置に応じて、基材層１３及び位相差層が有する、位相差層としての機能を選択すればよい。
【０１６６】
偏光フィルムと位相差層とは、公知の粘着剤又は接着剤を用いた接着層を介して積層することができる。
【０１６７】
（円偏光板の製造方法）
円偏光板は、偏光フィルムと位相差層とを積層することによって製造することができる。偏光フィルムが連続的に製造された長さ１０ｍ以上の長尺偏光フィルムである場合、上記位相差層として、長さ１０ｍ以上の長尺位相差層を用い、両者を連続的に搬送しながら長尺偏光フィルムと長尺位相差層とを積層することにより、長尺積層体を形成することが好ましい。このとき、長尺偏光フィルム及び長尺位相差層の少なくとも一方に、粘着剤又は接着剤を塗工して両者を積層することが好ましい。
【０１６８】
円偏光板の製造方法は、長尺偏光フィルムと長尺位相差層とを積層して得られた長尺積層体を、偏光フィルムを所定サイズの表示装置等に取付けるために所定サイズの枚葉に裁断する工程を有していてもよい。裁断工程では、長尺積層体の長さ方向及び幅方向の少なくとも一方において、長尺積層体を裁断することが好ましい。この場合、裁断された枚葉において低偏光領域が所定の位置に配置されるように、長尺積層体における裁断位置を決定することが好ましい。
【実施例】
【０１６９】
本発明を実施例に基づいてさらに具体的に説明する。ただし、本発明は、これらの実施例により限定されるものではない。
実施例、比較例中の「％」及び「部」は、特記ない限り、質量％及び質量部である。【０１７０】
［視感度補正偏光度（Ｐｙ）及び視感度補正透過率（Ｔｙ）］
（評価用サンプルの作製）
各実施例、比較例及び参考例で用いた配向層形成用組成物及び偏光層形成用組成物を準備した。また、各実施例、比較例及び参考例で基材層として用いたものと同じフィルムを、４０ｍｍ×４０ｍｍに切り出したものを評価用サンプルの基材層として準備した。これらを用い、保護層を用いないこと以外は、各実施例、比較例及び参考例の偏光フィルムの製造と同様の手順を行い評価用サンプルを得た。【０１７１】
（視感度補正偏光度（Ｐｙ）及び視感度補正透過率（Ｔｙ））
評価用サンプルについて、以下の手順で視感度補正単体透過率（Ｔｙ）及び視感度補正偏光度（Ｐｙ）を算出した。波長３８０ｎｍ〜７８０ｎｍの範囲で透過軸方向の透過率（Ｔ１）及び吸収軸方向の透過率（Ｔ２）を、分光光度計（島津製作所株式会社製  ＵＶ−３１５０）に偏光子付フォルダーをセットした装置を用いてダブルビーム法で測定した。該フォルダーは、リファレンス側は光量を５０％カットするメッシュを設置した。下記（式１）及び（式２）を用いて、各波長における透過率、偏光度を算出し、さらにＪＩＳ  Ｚ  ８７０１の２度視野（Ｃ光源）により視感度補正を行い、視感度補正透過率（Ｔｙ）及び視感度補正偏光度（Ｐｙ）を算出した。
偏光度［％］＝｛（Ｔ１−Ｔ２）／（Ｔ１＋Ｔ２）｝×１００      （式１）
単体透過率［％］＝（Ｔ１＋Ｔ２）／２      （式２）【０１７２】
〔実施例１〕
（配向層形成用組成物の製造）
下記成分を混合し、得られた混合物を８０℃で１時間攪拌することにより、光配向膜形成用組成物である配向層形成用組成物を得た。
・下記に示す光反応性基を有するポリマー  ２部
【化１６】
2019082744.tif 000018
・溶剤：ｏ−キシレン  ９８部【０１７３】
（偏光層形成用組成物の製造）
下記の成分を混合し、８０℃で１時間攪拌することで、偏光層形成用組成物を得た。二色性色素には、特開２０１３−１０１３２８号公報の実施例に記載のアゾ系色素を用いた。
・式（１−６）で表される重合性液晶化合物  ７５部
【化１７】
2019082744.tif 000019
・式（１−７）で表される重合性液晶化合物  ２５部
【化１８】
2019082744.tif 000020
・下記に示す二色性色素（１）  ２．８部
【化１９】
2019082744.tif 000021
・下記に示す二色性色素（２）  ２．８部
【化２０】
2019082744.tif 000022
・下記に示す二色性色素（３）  ２．８部
【化２１】
2019082744.tif 000023
・下記に示す重合開始剤  ６部
２−ジメチルアミノ−２−ベンジル−１−（４−モルホリノフェニル）ブタン−１−オン（イルガキュア３６９；チバスペシャルティケミカルズ社製）
・下記に示すレベリング剤  １．２部
ポリアクリレート化合物（ＢＹＫ−３６１Ｎ；ＢＹＫ−Ｃｈｅｍｉｅ社製）
・下記に示す溶剤  ２５０部
シクロペンタノン【０１７４】
（偏光フィルムの製造）
基材層としてのトリアセチルセルロースフィルム（コニカミノルタ社製ＫＣ４ＵＹ−ＴＡＣ、厚さ４０μｍ）を２０×２０ｍｍに切り出し、その表面にコロナ処理（ＡＧＦ−Ｂ１０、春日電機株式会社製）を施した。コロナ処理が施されたフィルム表面に、バーコーターを用いて配向層形成用組成物を塗布した後、１２０℃に設定した乾燥オーブンで１分間乾燥し、配向層用塗工層を得た。配向層用塗工層上に偏光ＵＶ照射装置（ＳＰＯＴ  ＣＵＲＥ  ＳＰ−７；ウシオ電機株式会社製）を用いて、フィルム辺に対して０°方向の偏光ＵＶを、５０ｍＪ／ｃｍ2（３１３ｎｍ基準）の積算光量で照射し配向層を形成した。得られた配向層上に、バーコーターを用いて偏光層形成用組成物を塗布した後、１１０℃に設定した乾燥オーブンで１分間乾燥した。その後高圧水銀ランプ（ユニキュアＶＢ−１５２０１ＢＹ−Ａ、ウシオ電機株式会社製）を用いて、紫外線を照射（窒素雰囲気下、波長：３６５ｎｍ、波長３６５ｎｍにおける積算光量：１０００ｍＪ／ｃｍ2）することにより、液晶化合物及び二色性色素が配向した偏光層を得た。偏光層上に、穴あけパンチにて穴をあけて開口部を形成した保護層（藤森工業株式会社製のＡＹ−６３８。厚みが３８μｍのポリエステルフィルム上に厚みが１５μｍの粘着剤層とで構成されている）を貼合した後、溶解液であるアニソール中に１０秒浸漬させた。その後、保護層を剥離して偏光フィルムを得た。【０１７５】
得られた偏光フィルムの外観を目視で観察したところ、偏光層の存在しない円形の領域（低偏光領域）を明確に確認でき、偏光領域と低偏光領域とを有する偏光フィルムが得られたことがわかった。また、上記した手順で評価用サンプルを作製し、その視感度補正透過率（Ｔｙ）及び視感度補正偏光度（Ｐｙ）を算出した。その結果を表１に示す。【０１７６】
〔実施例２〕
基材層としてトリアセチルセルロースフィルムに代えて、環状オレフィン系樹脂の一軸延伸フィルムである１／４波長板（ゼオノアフィルム、日本ゼオン株式会社、面内位相差値Ｒo：１３８ｎｍ）の表面にハードコート処理したフィルムを用い、遅相軸と偏光層の吸収軸が４５°となるように積層させた以外は、実施例１と同様にして偏光フィルムを得た。得られた偏光フィルムの外観を目視で観察したところ、偏光層の存在しない円形の領域（低偏光領域）を明確に確認でき、偏光領域と低偏光領域とを有する偏光フィルムが得られたことがわかった。また、上記した手順で評価用サンプルを作製し、その視感度補正透過率（Ｔｙ）及び視感度補正偏光度（Ｐｙ）を算出した。その結果を表１に示す。【０１７７】
〔実施例３〕
溶解液としてテトラヒドロフランを用いたこと以外は、実施例１と同様にして偏光フィルムを得た。得られた偏光フィルムの外観を目視で観察したところ、偏光層の存在しない円形の領域（低偏光領域）を明確に確認でき、偏光領域と低偏光領域とを有する偏光フィルムが得られたことがわかった。また、上記した手順で評価用サンプルを作製し、その視感度補正透過率（Ｔｙ）及び視感度補正偏光度（Ｐｙ）を算出した。その結果を表１に示す。【０１７８】
〔比較例〕
溶解液としてメタノールを用いたこと以外は、実施例１と同様にして偏光フィルムを得た。得られた偏光フィルムの外観を目視で観察したところ、偏光層の存在しない領域を確認できず、偏光領域と低偏光領域とを有する偏光フィルムが得られていないことがわかった。また、上記した手順で評価用サンプルを作製し、その視感度補正透過率（Ｔｙ）及び視感度補正偏光度（Ｐｙ）を算出した。その結果を表１に示す。【０１７９】
〔参考例〕
溶解液を用いないこと以外は、実施例１と同様にして偏光フィルムを得た。得られた偏光フィルムの外観を目視で観察したところ、偏光層の存在しない領域を確認することができず、偏光領域と低偏光領域とを有する偏光フィルムが得られていないことがわかった。また、上記した手順で評価用サンプルを作製し、その視感度補正透過率（Ｔｙ）及び視感度補正偏光度（Ｐｙ）を算出した。その結果を表１に示す。【０１８０】
なお、表１中に示す各実施例、比較例及び参考例で測定した視感度補正透過率（Ｔｙ）及び視感度補正偏光度（Ｐｙ）の値は、基材層の視感度補正透過率（Ｔｙ）及び視感度補正偏光度（Ｐｙ）の値を含めた値であるが、基材層単体の視感度補正透過率（Ｔｙ）は９２％であり、基材層の視感度補正偏光度（Ｐｙ）の値は０％であるため、表１中に示す各実施例、比較例及び参考例において基材層を除いた場合、視感度補正透過率（Ｔｙ）の値は表１に示す値よりも大きくなり、視感度補正偏光度（Ｐｙ）の値は表１に示す値と同じになると考えられる。【０１８１】
【表１】
2019082744.tif 000024
【符号の説明】
【０１８２】
１  偏光フィルム、５ａ〜５ｃ  円偏光板、１１  偏光層、１１’  パターン化偏光層、１１ａ  偏光領域、１１ｂ  低偏光領域、１２  配向層、１３  基材層、１５  位相差層、３５  保護層、３５ａ  被覆領域、３５ｂ  露出領域、６１  配向層付き基材層、６２  積層フィルム、６３  保護層付き積層フィルム、６４  パターン化偏光層付きフィルム。
【図１】
2019082744.tif 000025
【図２】
2019082744.tif 000026
【図３】
2019082744.tif 000027
【国際調査報告】
2019082744.tif 000028
2019082744.tif 000029
2019082744.tif 000030
2019082744.tif 000031